(57)【特許請求の範囲】
【請求項１】
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、及び、
（Ｅ）隣接するアノード電極ユニットを電気的に接続するための抵抗体層、
を備えた平面型表示装置用のアノードパネルの製造方法であって、
基板上に格子状の隔壁を形成した後、隔壁によって取り囲まれた基板の部分の上に単位蛍光体領域を形成し、次いで、全面に導電材料層を形成した後、導電材料層の隔壁頂面に位置する部分を除去し、以て、各単位蛍光体領域上から隔壁上に亙り形成されたアノード電極ユニットを得る工程、及び、
基板上に格子状の隔壁を形成した後、若しくは、隔壁によって取り囲まれた基板の部分の上に単位蛍光体領域を形成した後、若しくは、導電材料層の隔壁頂面に位置する部分を除去した後、隣接するアノード電極ユニットを電気的に接続するための抵抗体層を形成する工程、
を備えており、
前記導電材料層の隔壁頂面に位置する部分を除去する工程は、導電材料層の隔壁頂面に位置する部分に剥離部材を付着させた後、剥離部材を機械的に引き剥がす工程から成り、
平面型表示装置用のアノードパネルは、隔壁の形成と同時に形成された凹凸形状を有する給電部を更に備え、
アノードパネルの最外周部に位置するアノード電極ユニットは、給電部を介してアノード電極制御回路に接続され、
導電材料層の形成と同時に、給電部の全面に給電部導電材料層を形成し、
導電材料層の隔壁頂面に位置する部分の除去と同時に、給電部導電材料層の給電部凸部に位置する部分を除去し、
抵抗体層の形成と同時に、給電部凸部に、給電部の隣接した凹部に位置する給電部導電材料層を電気的に接続するための給電部抵抗体層を形成することを特徴とする平面型表示装置用のアノードパネルの製造方法。
【請求項２】
全面に導電材料層を形成する前に、隔壁頂面上及び単位蛍光体領域上に樹脂層を形成する工程を更に備え、
全面に導電材料層を形成した後、若しくは、導電材料層の隔壁頂面に位置する部分を除去した後、加熱処理を施すことで樹脂層を除去することを特徴とする請求項１に記載の平面型表示装置用のアノードパネルの製造方法。
【請求項３】
剥離部材は、粘着層あるいは接着層と、該粘着層あるいは接着層を保持する保持フィルムから成り、
導電材料層の隔壁頂面に位置する部分に剥離部材を付着させる方法は、剥離部材を構成する粘着層あるいは接着層を導電材料層の隔壁頂面に位置する部分に圧着する方法から成ることを特徴とする請求項１に記載の平面型表示装置用のアノードパネルの製造方法。
【請求項４】
単位蛍光体領域を取り囲む隔壁の部分の平面形状は略長方形であり、
隔壁頂面上及び単位蛍光体領域上において、該長方形の短辺と平行に、長辺よりも狭い幅に樹脂層を塗布し、
剥離部材の機械的な引き剥がしを、該長方形の長辺に平行な方向に沿って行うことを特徴とする請求項３に記載の平面型表示装置用のアノードパネルの製造方法。
【請求項５】
１画素は、赤色発光単位蛍光体領域、緑色発光単位蛍光体領域、及び、青色発光単位蛍光体領域から構成されていることを特徴とする請求項１に記載の平面型表示装置用のアノードパネルの製造方法。
【発明の詳細な説明】
【技術分野】
【０００１】
本発明は、平面型表示装置用のアノードパネルの製造方法、平面型表示装置の製造方法、平面型表示装置用のアノードパネル、及び、平面型表示装置に関する。
【背景技術】
【０００２】
現在主流の陰極線管（ＣＲＴ）に代わる画像表示装置として、平面型（フラットパネル形式）の表示装置が種々検討されている。このような平面型の表示装置として、液晶表示装置（ＬＣＤ）、エレクトロルミネッセンス表示装置（ＥＬＤ）、プラズマ表示装置（ＰＤＰ）を例示することができる。また、電子放出素子を備えたカソードパネルを組み込んだ平面型表示装置の開発も進められている。ここで、電子放出素子として、冷陰極電界電子放出素子、金属／絶縁膜／金属型素子（ＭＩＭ素子とも呼ばれる）、表面伝導型電子放出素子が知られており、これらの冷陰極電子源から構成された電子放出素子を備えたカソードパネルを組み込んだ平面型表示装置は、高解像度、高輝度のカラー表示、及び、低消費電力の観点から注目を集めている。
【０００３】
特開２００４−１５８２３２の発明の実施の形態２に開示された冷陰極電界電子放出表示装置（以下、単に、表示装置と略称する）におけるアノード電極の模式的な平面図を図２３に示し、図２３の矢印Ａ−Ａ、矢印Ｂ−Ｂ及び矢印Ｃ−Ｃに沿ったアノードパネルＡＰの模式的な一部端面図を図２４の（Ａ）、（Ｂ）及び（Ｃ）に示す。また、この表示装置の模式的な一部端面図を図２５に示し、アノードパネルＡＰ及びカソードパネルＣＰの模式的な部分的斜視図を図２６に示す。尚、図２６においては、図面の簡素化のため、アノード電極ユニットとしての図示を省略しており、隔壁の図示も省略している。
【０００４】
この表示装置は、冷陰極電界電子放出素子（以下、電界放出素子と略称する）を複数備えたカソードパネルＣＰと、アノードパネルＡＰとが、それらの周縁部で接合されて成る。
【０００５】
そして、図２５に示した電界放出素子は、円錐形の電子放出部を有する、所謂スピント（Ｓｐｉｎｄｔ）型電界放出素子と呼ばれるタイプの電界放出素子である。この電界放出素子は、支持体１０上に形成されたカソード電極１１と、支持体１０及びカソード電極１１上に形成された絶縁層１２と、絶縁層１２上に形成されたゲート電極１３と、ゲート電極１３及び絶縁層１２に設けられた開口部１４（ゲート電極１３に設けられた第１開口部１４Ａ、及び、絶縁層１２に設けられた第２開口部１４Ｂ）と、第２開口部１４Ｂの底部に位置するカソード電極１１上に形成された円錐形の電子放出部１５から構成されている。一般に、カソード電極１１とゲート電極１３とは、これらの両電極の射影像が互いに直交する方向に各々帯状に形成されており、これらの両電極の射影像が重複する領域（１サブピクセル分の領域に相当する。この領域を、以下、重複領域あるいは電子放出領域と呼ぶ）に、通常、複数の電界放出素子が設けられている。更に、かかる電子放出領域が、カソードパネルＣＰの有効領域（実際の表示部分として機能する領域）内に、通常、２次元マトリックス状に配列されている。
【０００６】
一方、アノードパネルＡＰは、基板１２０と、基板１２０上に形成され、所定のパターンを有する単位蛍光体領域１２１と、その上に形成されたアノード電極１３０と、給電部１４０（図２５には図示せず）から構成されている。アノード電極１３０は、全体として、矩形の有効領域を覆う形状を有し、アルミニウム薄膜から構成されている。単位蛍光体領域１２１と単位蛍光体領域１２１との間の基板１２０上には光吸収層（ブラック・マトリックス）１２２が形成されている。また、光吸収層１２２の上には隔壁１２３が形成されている。隔壁１２３の平面形状は、格子形状（井桁形状）であり、１サブピクセル（単位蛍光体領域）を取り囲む形状を有する。
【０００７】
ここで、１サブピクセルは、カソードパネル側のカソード電極１１とゲート電極１３との重複領域に設けられた電界放出素子の一群と、これらの電界放出素子の一群に対面したアノードパネル側の単位蛍光体領域１２１（１つの赤色発光単位蛍光体領域、１つの緑色発光単位蛍光体領域、あるいは、１つの青色発光単位蛍光体領域）とによって構成されている。有効領域には、かかるサブピクセルが、例えば数十万〜数百万個ものオーダーにて配列されている。また、１画素（１ピクセル）は３つのサブピクセルから構成されている。
【０００８】
アノード電極１３０は、単位蛍光体領域１２１を覆うアノード電極ユニット１３１の集合体から構成されている。アノード電極ユニット１３１の間には、ギャップ１３２Ａ，１３２Ｂが設けられている。尚、ギャップ１３２Ａは単位蛍光体領域１２１が形成されていない基板１２０の部分に設けられており、ギャップ１３２Ｂは隔壁１２３の頂面上に位置するように、あるいは又、隔壁１２３を跨って形成されている。アノード電極ユニット１３１とアノード電極ユニット１３１との間には抵抗体層１３３が形成されている。より具体的には、抵抗体層１３３は、ギャップ１３２Ａ，１３２Ｂを越え、隣接するアノード電極ユニット１３１間を跨るように形成されている。抵抗体層１３３は、例えばＳｉＣから成る抵抗体薄膜から構成され、スパッタリング法にて形成されている。
【０００９】
アノード電極ユニット１３１の大きさは、アノード電極ユニット１３１と電界放出素子（より具体的には、ゲート電極１３あるいはカソード電極１１）との間で生じた放電により発生したエネルギーによってアノード電極ユニット１３１が局所的に蒸発しない大きさ（より具体的には、アノード電極ユニット１３１とゲート電極１３あるいはカソード電極１１との間で生じた放電により発生したエネルギーによって、アノード電極ユニット１３１において１サブピクセルに相当する大きさの部分が蒸発しない大きさ）である。尚、図２３においては、図面を簡素化するために、４×４のアノード電極ユニット１３１を図示し、模式的な一部断面図においては、１つのアノード電極ユニット１３１が複数の単位蛍光体領域を覆うが如くに図示しているが、実際には、アノード電極ユニット１３１の大きさは、例えば、単位蛍光体領域を被覆する大きさ、即ち、１サブピクセルに相当する大きさである。
【００１０】
そして、アノード電極１３０の一辺を構成するアノード電極ユニット１３１Ａは、給電部１４０を介してアノード電極制御回路５３に接続されている。アノード電極制御回路５３と給電部１４０との間には、通常、過電流や放電を防止するための抵抗体Ｒ0が配設されている。ここで、給電部１４０は、給電部抵抗体層１４３を介して直列に接続された給電部ユニット１４１から構成されている。そして、給電部ユニット１４１と給電部ユニット１４１との間には隙間１４２Ａが設けられ、給電部ユニット１４１と給電部ユニット１４１との間を跨るように、隙間１４２Ａの上に給電部抵抗体層１４３が形成されている。給電部ユニット１４１も、例えばアルミニウム薄膜から構成されている。そして、アノード電極１３０の一辺を構成するアノード電極ユニット１３１Ａと給電部ユニット１４１との間には隙間１４２Ｂが設けられており、アノード電極１３０の一辺を構成するアノード電極ユニット１３１Ａと給電部ユニット１４１とは、抵抗部材１３４を介して接続されている。抵抗部材１３４は、アノード電極ユニット１３１と給電部ユニット１４１との間を跨るように、ＣＶＤ法に基づき、隙間１４２Ｂの上に形成されている。
【００１１】
そして、特開２００４−１５８２３２に開示された表示装置にあっては、アノード電極を有効領域のほぼ全面に亙って形成する代わりに、より小さい面積を有するアノード電極ユニット１３１に分割した形で形成するので、アノード電極ユニット１３１と冷陰極電界電子放出素子との間の静電容量を減少させることができる。その結果、放電の発生を低減することができ、放電に起因したアノード電極や冷陰極電界電子放出素子の損傷の発生を効果的に減少させることができる。更には、複数の給電部ユニット１４１から給電部１４０を構成することで、給電部１４０とカソードパネルＣＰを構成する電界放出素子との間に形成される静電容量を減少させることができ、給電部１４０と冷陰極電界電子放出素子との間における放電に起因した給電部１４０や冷陰極電界電子放出素子の損傷の発生を効果的に減少させることができる。しかも、アノード電極ユニット１３１とアノード電極ユニット１３１との間に抵抗体層１３３が形成されているので、アノード電極ユニット１３１間における放電の発生を確実に低減できる。
【００１２】
【特許文献１】特開２００４−１５８２３２
【発明の開示】
【発明が解決しようとする課題】
【００１３】
このように、特開２００４−１５８２３２に開示された表示装置にあっては、放電の発生を減少させることができる。ところで、導電材料層の形成、リソグラフィ技術に基づくレジスト層の形成、及び、このレジスト層を用いたエッチング技術による導電材料層のパターニングによって、アノード電極ユニット１３１の形成を行っているが、導電材料層のパターニング時、エッチング液によって蛍光体領域に損傷が発生したり、導電材料層のパターニング後、レジスト層を剥離液によって剥離したとき、剥離液によって蛍光体領域に損傷が発生するといった場合がある。そして、このような現象が発生すると、表示装置の画質が低下してしまう。
【００１４】
また、給電部１４０は、給電部抵抗体層１４３を介して直列に接続された給電部ユニット１４１から構成されているが、給電部１４０と冷陰極電界電子放出素子との間での放電を一層減少させることに対する強い要望がある。
【００１５】
従って、本発明の第１の目的は、アノード電極ユニットを形成する際、蛍光体領域に損傷が発生する虞の無い平面型表示装置用のアノードパネルの製造方法及び平面型表示装置の製造方法を提供することにある。また、本発明の第２の目的は、給電部と冷陰極電界電子放出素子との間での放電を一層減少させ得る構造を有する平面型表示装置用のアノードパネル及び平面型表示装置、並びに、これらの製造方法を提供することにある。
【課題を解決するための手段】
【００１６】
上記の第１の目的を達成するための本発明の第１の態様に係る平面型表示装置用のアノードパネルの製造方法は、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、及び、
（Ｅ）隣接するアノード電極ユニットを電気的に接続するための抵抗体層、
を備えた平面型表示装置用のアノードパネルの製造方法であって、
基板上に格子状の隔壁を形成した後、隔壁によって取り囲まれた基板の部分の上に単位蛍光体領域を形成し、次いで、全面に導電材料層を形成した後、導電材料層の隔壁頂面に位置する部分を除去し、以て、各単位蛍光体領域上から隔壁上に亙り形成されたアノード電極ユニットを得る工程、及び、
基板上に格子状の隔壁を形成した後、若しくは、隔壁によって取り囲まれた基板の部分の上に単位蛍光体領域を形成した後、若しくは、導電材料層の隔壁頂面に位置する部分を除去した後、隣接するアノード電極ユニットを電気的に接続するための抵抗体層を形成する工程、
を備えており、
前記導電材料層の隔壁頂面に位置する部分を除去する工程は、導電材料層の隔壁頂面に位置する部分に剥離部材を付着させた後、剥離部材を機械的に引き剥がす工程から成ることを特徴とする。
【００１７】
また、上記の第１の目的を達成するための本発明の第１の態様に係る平面型表示装置の製造方法は、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、及び、
（Ｅ）隣接するアノード電極ユニットを電気的に接続するための抵抗体層、
を備えたアノードパネルと、電子放出素子を複数備えたカソードパネルとが、それらの周縁部で接合されて成る平面型表示装置の製造方法であって、
アノードパネルを、
基板上に格子状の隔壁を形成した後、隔壁によって取り囲まれた基板の部分の上に単位蛍光体領域を形成し、次いで、全面に導電材料層を形成した後、導電材料層の隔壁頂面に位置する部分を除去し、以て、各単位蛍光体領域上から隔壁上に亙り形成されたアノード電極ユニットを得る工程、及び、
基板上に格子状の隔壁を形成した後、若しくは、隔壁によって取り囲まれた基板の部分の上に単位蛍光体領域を形成した後、若しくは、導電材料層の隔壁頂面に位置する部分を除去した後、隣接するアノード電極ユニットを電気的に接続するための抵抗体層を形成する工程、
によって製造し、
前記導電材料層の隔壁頂面に位置する部分を除去する工程は、導電材料層の隔壁頂面に位置する部分に剥離部材を付着させた後、剥離部材を機械的に引き剥がす工程から成ることを特徴とする。
【００１８】
上記の第１の目的を達成するための本発明の第２の態様に係る平面型表示装置用のアノードパネルの製造方法は、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、及び、
（Ｅ）隣接するアノード電極ユニットを電気的に接続するための抵抗体層、
を備えた平面型表示装置用のアノードパネルの製造方法であって、
基板上に格子状の隔壁を形成した後、隔壁によって取り囲まれた基板の部分の上に単位蛍光体領域を形成し、次いで、全面に導電材料層を形成した後、導電材料層の隔壁頂面に位置する部分を除去し、以て、各単位蛍光体領域上から隔壁上に亙り形成されたアノード電極ユニットを得る工程、及び、
基板上に格子状の隔壁を形成した後、若しくは、隔壁によって取り囲まれた基板の部分の上に単位蛍光体領域を形成した後、若しくは、導電材料層の隔壁頂面に位置する部分を除去した後、隣接するアノード電極ユニットを電気的に接続するための抵抗体層を形成する工程、
を備えており、
前記導電材料層の隔壁頂面に位置する部分を除去する工程は、導電材料層の隔壁頂面に位置する部分にエッチング液を塗布する工程から成ることを特徴とする。
【００１９】
また、上記の第１の目的を達成するための本発明の第２の態様に係る平面型表示装置の製造方法は、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、及び、
（Ｅ）隣接するアノード電極ユニットを電気的に接続するための抵抗体層、
を備えたアノードパネルと、電子放出素子を複数備えたカソードパネルとが、それらの周縁部で接合されて成る平面型表示装置の製造方法であって、
アノードパネルを、
基板上に格子状の隔壁を形成した後、隔壁によって取り囲まれた基板の部分の上に単位蛍光体領域を形成し、次いで、全面に導電材料層を形成した後、導電材料層の隔壁頂面に位置する部分を除去し、以て、各単位蛍光体領域上から隔壁上に亙り形成されたアノード電極ユニットを得る工程、及び、
基板上に格子状の隔壁を形成した後、若しくは、隔壁によって取り囲まれた基板の部分の上に単位蛍光体領域を形成した後、若しくは、導電材料層の隔壁頂面に位置する部分を除去した後、隣接するアノード電極ユニットを電気的に接続するための抵抗体層を形成する工程、
によって製造し、
前記導電材料層の隔壁頂面に位置する部分を除去する工程は、導電材料層の隔壁頂面に位置する部分にエッチング液を塗布する工程から成ることを特徴とする。
【００２０】
本発明の第１の態様あるいは第２の態様に係る平面型表示装置用のアノードパネルの製造方法あるいは平面型表示装置の製造方法において、アノード電極ユニットは、各単位蛍光体領域上から隔壁上に亙り形成されているが、具体的には、各単位蛍光体領域上から隔壁側面上に亙り形成されている形態とすることができる。尚、アノード電極ユニットは、各単位蛍光体領域上から隔壁側面の途中まで形成されている形態であってもよい。また、抵抗体層の形成形態として、隔壁頂面上に形成されている形態、隔壁頂面上から隔壁側面上に亙り形成されている形態、隔壁上及び基板上に連続して形成されている形態、隔壁上及び単位蛍光体領域上に連続して形成されている形態を挙げることができる。
【００２１】
本発明の第１の態様あるいは第２の態様に係る平面型表示装置用のアノードパネルの製造方法あるいは平面型表示装置の製造方法にあっては、
全面に導電材料層を形成する前に、隔壁頂面上及び単位蛍光体領域上に樹脂層を形成する工程を更に備え、
全面に導電材料層を形成した後、若しくは、導電材料層の隔壁頂面に位置する部分を除去した後、加熱処理を施すことで樹脂層を除去する構成とすることができる。そして、このような樹脂層を形成するといった構成を採用することで、アノードパネルを製造する種々の工程において、樹脂層が単位蛍光体領域を保護する役目を果たし、単位蛍光体領域に損傷が発生することを確実に防止することができるし、アノード電極ユニットの鏡面化を図ることができる。
【００２２】
本発明の第１の態様あるいは第２の態様に係る平面型表示装置用のアノードパネルの製造方法あるいは平面型表示装置の製造方法において、基板上に格子状の隔壁を形成する工程［隔壁形成工程］、隔壁によって取り囲まれた基板の部分の上に単位蛍光体領域を形成する工程［蛍光体領域形成工程］、全面に導電材料層を形成する工程［導電材料層形成工程］、導電材料層の隔壁頂面に位置する部分を除去する工程［導電材料層の部分的除去工程］、隣接するアノード電極ユニットを電気的に接続するための抵抗体層を形成する工程［抵抗体層形成工程］、隔壁頂面上及び単位蛍光体領域上に樹脂層を形成する工程［樹脂層形成工程］、及び、加熱処理を施すことで樹脂層を除去する工程［樹脂層除去工程］の順序を、以下の表１に纏めて示す。
【００２３】
0004449835.tif 000002
【００２４】
上述の好ましい構成を含む本発明の第１の態様に係る平面型表示装置用のアノードパネルの製造方法あるいは平面型表示装置の製造方法（以下、これらを総称して、本発明の第１の態様に係る製造方法と略称する場合がある）において、剥離部材は、粘着層あるいは接着層と、この粘着層あるいは接着層を保持する保持フィルム（担持フィルム）から成り、導電材料層の隔壁頂面に位置する部分に剥離部材を付着させる方法を、剥離部材を構成する粘着層あるいは接着層を導電材料層の隔壁頂面に位置する部分に圧着する方法とすることが好ましい。あるいは又、この場合、単位蛍光体領域を取り囲む隔壁の部分の平面形状は略長方形であり、隔壁頂面上及び単位蛍光体領域上において、この長方形の短辺と平行に、長辺よりも狭い幅に樹脂層を塗布し、剥離部材の機械的な引き剥がしを、この長方形の長辺に平行な方向に沿って行う構成とすることが好ましい。このような構成にすることで、導電材料層の隔壁頂面に位置する部分の確実なる除去、及び、導電材料層のその他の部分の予期せぬ除去の防止を図ることができるし、樹脂層の厚さ制御を容易に行うことが可能となる。
【００２５】
上述の好ましい構成を含む本発明の第２の態様に係る平面型表示装置用のアノードパネルの製造方法あるいは平面型表示装置の製造方法（以下、これらを総称して、本発明の第２の態様に係る製造方法と略称する場合がある）、あるいは又、以上に説明した種々の好ましい形態を含む本発明の第１の態様に係る製造方法にあっては、更に、上記の第２の目的を達成するために、
隔壁の形成と同時に形成された凹凸形状を有する給電部を更に備え、
アノードパネルの最外周部に位置するアノード電極ユニットは、給電部を介してアノード電極制御回路に接続され、
導電材料層の形成と同時に、給電部の全面に給電部導電材料層を形成し、
導電材料層の隔壁頂面に位置する部分の除去と同時に、給電部導電材料層の給電部凸部に位置する部分を除去し、
抵抗体層の形成と同時に、給電部凸部に、給電部の隣接した凹部に位置する給電部導電材料層を電気的に接続するための給電部抵抗体層を形成する構成とすることができる。
【００２６】
尚、このような構成を、便宜上、本発明の第１Ａの態様、本発明の第２Ａの態様に係る製造方法と呼ぶ。
【００２７】
更には、以上に説明した種々の好ましい形態を含む本発明の第１の態様に係る製造方法あるいは本発明の第２の態様に係る製造方法にあっては、１画素は、赤色発光単位蛍光体領域、緑色発光単位蛍光体領域、及び、青色発光単位蛍光体領域から構成されている形態とすることができる。
【００２８】
上記の第２の目的を達成するための本発明の第３の態様に係る平面型表示装置用のアノードパネルの製造方法は、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、
（Ｅ）隣接するアノード電極ユニットを電気的に接続するための抵抗体層、及び、
（Ｆ）アノードパネルの最外周部に位置するアノード電極ユニットをアノード電極制御回路に接続するための凹凸形状を有する給電部、
を備えた平面型表示装置用のアノードパネルの製造方法であって、
基板上に凹凸形状の給電部を形成した後、給電部の全面に給電部導電材料層を形成し、次いで、給電部導電材料層の給電部凸部に位置する部分を除去する工程、及び、
基板上に凹凸形状を有する給電部を形成した後、若しくは、給電部導電材料層の給電部凸部に位置する部分を除去した後、給電部凸部に、給電部の隣接した凹部に位置する給電部導電材料層を電気的に接続するための給電部抵抗体層を形成する工程、
を備えていることを特徴とする。
【００２９】
上記の第２の目的を達成するための本発明の第３の態様に係る平面型表示装置の製造方法は、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、
（Ｅ）隣接するアノード電極ユニットを電気的に接続するための抵抗体層、及び、
（Ｆ）アノードパネルの最外周部に位置するアノード電極ユニットをアノード電極制御回路に接続するための凹凸形状を有する給電部、
を備えたアノードパネルと、電子放出素子を複数備えたカソードパネルとが、それらの周縁部で接合されて成る平面型表示装置の製造方法であって、
アノードパネルを、
基板上に凹凸形状の給電部を形成した後、給電部に全面に給電部導電材料層を形成し、次いで、給電部導電材料層の給電部凸部に位置する部分を除去する工程、及び、
基板上に凹凸形状を有する給電部を形成した後、若しくは、給電部導電材料層の給電部凸部に位置する部分を除去した後、給電部凸部に、給電部の隣接した凹部に位置する給電部導電材料層を電気的に接続するための給電部抵抗体層を形成する工程、
によって製造することを特徴とする。
【００３０】
本発明の第３の態様に係る平面型表示装置用のアノードパネルの製造方法あるいは平面型表示装置の製造方法（以下、これらを総称して、本発明の第３の態様に係る製造方法と略称する場合がある）において、給電部抵抗体層の形成形態として、給電部凸部上に形成されている形態、給電部凸部上から給電部側面上に亙り形成されている形態、給電部全体に形成されている形態を挙げることができる。アノードパネルの最外周部に位置するアノード電極ユニットと給電部（より具体的には、給電部の凹部に位置する給電部導電材料層）とは、給電部抵抗体層によって電気的に接続されている。給電部は、無効領域（冷陰極電界電子放出表示装置としての実用上の機能を果たす中央部の表示領域である有効領域を額縁状に包囲する領域）に設ければよい。
【００３１】
本発明の第３の態様に係る平面型表示装置用のアノードパネルの製造方法あるいは平面型表示装置の製造方法にあっては、また、本発明の第１Ａの態様に係る製造方法、本発明の第２Ａの態様に係る製造方法にあっては、
給電部の全面に給電部導電材料層を形成する前に、給電部凸部に樹脂層を形成する工程を更に備え、
給電部の全面に給電部導電材料層を形成した後、若しくは、給電部導電材料層の給電部凸部に位置する部分を除去した後、加熱処理を施すことで樹脂層を除去する構成とすることができる。そして、このような樹脂層を形成するといった構成を採用することで、アノードパネルを製造する種々の工程において、樹脂層が単位蛍光体領域を保護する役目を果たし、単位蛍光体領域に損傷が発生することを確実に防止することができるし、アノード電極ユニットの鏡面化を図ることができる。
【００３２】
基板上に凹凸形状の給電部を形成する工程［給電部形成工程］、給電部に全面に給電部導電材料層を形成する工程［給電部導電材料層形成工程］、給電部導電材料層の給電部凸部に位置する部分を除去する工程［給電部導電材料層の部分的除去工程］、給電部凸部に、給電部の隣接した凹部に位置する給電部導電材料層を電気的に接続するための給電部抵抗体層を形成する工程［給電部抵抗体層形成工程］、給電部凸部に樹脂層を形成する工程［樹脂層形成工程］、及び、加熱処理を施すことで樹脂層を除去する工程［樹脂層除去工程］の順序を、以下の表２に纏めて示す。
【００３３】
0004449835.tif 000003
【００３４】
上述の好ましい構成を含む本発明の第３の態様に係る平面型表示装置用のアノードパネルの製造方法あるいは平面型表示装置の製造方法にあっては、給電部導電材料層の給電部凸部に位置する部分に剥離部材を付着させた後、剥離部材を機械的に引き剥がし、以て、給電部導電材料層の給電部凸部に位置する部分を除去する構成とすることができる。尚、このような製造方法を、便宜上、本発明の第３Ａの態様に係る製造方法と略称する。そして、この場合、剥離部材は、粘着層あるいは接着層と、この粘着層あるいは接着層を保持する保持フィルム（担持フィルム）から成り、給電部導電材料層の給電部凸部に位置する部分に剥離部材を付着させる方法は、剥離部材を構成する粘着層あるいは接着層を給電部導電材料層の給電部凸部に位置する部分に圧着する方法から成る構成とすることが好ましい。尚、本発明の第１Ａの態様に係る製造方法、本発明の第２Ａの態様に係る製造方法にあっても、同様とすることができる。
【００３５】
あるいは又、上述の好ましい構成を含む本発明の第３の態様に係る平面型表示装置用のアノードパネルの製造方法あるいは平面型表示装置の製造方法にあっては、給電部導電材料層の給電部凸部に位置する部分にエッチング液を塗布することで、給電部導電材料層の給電部凸部に位置する部分を除去する構成とすることが望ましい。尚、このような製造方法を、便宜上、本発明の第３Ｂの態様に係る製造方法と略称する。尚、本発明の第１Ａの態様に係る製造方法、本発明の第２Ａの態様に係る製造方法にあっても、同様とすることができる。
【００３６】
上記の第２の目的を達成するための本発明の平面型表示装置用のアノードパネルは、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、
（Ｅ）隣接するアノード電極ユニットを電気的に接続するための抵抗体層、及び、
（Ｆ）アノードパネルの最外周部に位置するアノード電極ユニットをアノード電極制御回路に接続するための凹凸形状を有する給電部、
を備えた平面型表示装置用のアノードパネルであって、
給電部は凹凸形状を有し、
給電部凹部には、給電部導電材料層が形成されており、
給電部凸部には、給電部の隣接した凹部に形成された給電部導電材料層を電気的に接続するための給電部抵抗体層が形成されていることを特徴とする。
【００３７】
また、上記の第２の目的を達成するための本発明の平面型表示装置は、
（Ａ）基板、
（Ｂ）基板上に形成された複数の単位蛍光体領域、
（Ｃ）各単位蛍光体領域を取り囲む格子状の隔壁、
（Ｄ）導電材料層から成り、各単位蛍光体領域上から隔壁上に亙り形成されたアノード電極ユニット、
（Ｅ）隣接するアノード電極ユニットを電気的に接続するための抵抗体層、及び、
（Ｆ）アノードパネルの最外周部に位置するアノード電極ユニットをアノード電極制御回路に接続するための凹凸形状を有する給電部、
を備えたアノードパネルと、電子放出素子を複数備えたカソードパネルとが、それらの周縁部で接合されて成る平面型表示装置であって、
給電部は凹凸形状を有し、
給電部凹部には、給電部導電材料層が形成されており、
給電部凸部には、給電部の隣接した凹部に形成された給電部導電材料層を電気的に接続するための給電部抵抗体層が形成されていることを特徴とする。
【００３８】
本発明の平面型表示装置用のアノードパネルあるいは平面型表示装置にあっては、アノード電極ユニット集合体（アノード電極ユニットが２次元マトリックス状に配列されたもの）の平面形状は矩形であり、給電部凹部の主たる部分及び給電部凸部の主たる部分は、該矩形の辺と略平行に延びる構成とすることが好ましい。
【００３９】
以上に説明した好ましい形態、構成を含む本発明の第１の態様〜第３の態様に係る平面型表示装置用のアノードパネルの製造方法、本発明の第１の態様〜第３の態様に係る平面型表示装置の製造方法、本発明の平面型表示装置用のアノードパネル、あるいは、本発明の平面型表示装置（以下、これらを総称して、単に、本発明と略称する場合がある）にあっては、アノードパネルを構成する基板として、あるいは又、カソードパネルを構成する支持体として、ガラス基板、表面に絶縁膜が形成されたガラス基板、石英基板、表面に絶縁膜が形成された石英基板、表面に絶縁膜が形成された半導体基板を挙げることができるが、製造コスト低減の観点からは、ガラス基板、あるいは、表面に絶縁膜が形成されたガラス基板を用いることが好ましい。ガラス基板として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）を例示することができる。
【００４０】
本発明において、隔壁は、単位蛍光体領域から反跳した電子、あるいは、単位蛍光体領域から放出された２次電子が他の単位蛍光体領域に入射し、所謂光学的クロストーク（色濁り）が発生することを防止するための、あるいは又、単位蛍光体領域から反跳した電子、あるいは、単位蛍光体領域から放出された２次電子が隔壁を越えて他の単位蛍光体領域に向かって侵入したとき、これらの電子が他の単位蛍光体領域と衝突することを防止するために、設けられている。
【００４１】
格子状の隔壁の形成方法として、あるいは又、凹凸形状を有する給電部を形成する方法として、スクリーン印刷法、ドライフィルム法、感光法、キャスティング法、サンドブラスト形成法を例示することができる。ここで、スクリーン印刷法とは、隔壁あるいは給電部を形成すべき部分に対応するスクリーンの部分に開口が形成されており、スクリーン上の隔壁（給電部）形成用材料をスキージを用いて開口を通過させ、基板上に隔壁（給電部）形成用材料層を形成した後、係る隔壁（給電部）形成用材料層を焼成する方法である。ドライフィルム法とは、基板上に感光性フィルムをラミネートし、露光及び現像によって隔壁（給電部）形成予定部位の感光性フィルムを除去し、除去によって生じた開口に隔壁（給電部）形成用材料を埋め込み、焼成する方法である。感光性フィルムは焼成によって燃焼、除去され、開口に埋め込まれた隔壁（給電部）形成用材料が残り、隔壁となる。感光法とは、基板上に感光性を有する隔壁（給電部）形成用材料層を形成し、露光及び現像によってこの隔壁（給電部）形成用材料層をパターニングした後、焼成（硬化）を行う方法である。キャスティング法（型押し成形法）とは、ペースト状とした有機材料あるいは無機材料から成る隔壁（給電部）形成用材料層を型（キャスト）から基板上に押し出すことで隔壁（給電部）形成用材料層を形成した後、係る隔壁（給電部）形成用材料層を焼成する方法である。サンドブラスト形成法とは、例えば、スクリーン印刷やメタルマスク印刷法、ロールコーター、ドクターブレード、ノズル吐出式コーター等を用いて隔壁（給電部）形成用材料層を基板上に形成し、乾燥させた後、隔壁（給電部）を形成すべき隔壁（給電部）形成用材料層の部分をマスク層で被覆し、次いで、露出した隔壁（給電部）形成用材料層の部分をサンドブラスト法によって除去する方法である。隔壁（給電部）を形成した後、隔壁（給電部）を研磨し、隔壁頂面（給電部凸部）の平坦化を図ってもよい。
【００４２】
隔壁（給電部）形成用材料として、例えば、感光性ポリイミド樹脂や、酸化コバルト等の金属酸化物により黒色に着色した鉛ガラス、ＳｉＯ2、低融点ガラスペーストを例示することができる。隔壁の表面（頂面及び側面）には、隔壁に電子ビームが衝突して隔壁からガスが放出されることを防止するための保護層（例えば、ＳｉＯ2、ＳｉＯＮ、あるいは、ＡｌＮから成る）を形成してもよい。
【００４３】
格子状の隔壁における単位蛍光体領域を取り囲む部分の平面形状（隔壁側面の射影像の内側輪郭線に相当し、一種の開口領域である）として、矩形形状、円形形状、楕円形状、長円形状、三角形形状、五角形以上の多角形形状、丸みを帯びた三角形形状、丸みを帯びた矩形形状、丸みを帯びた多角形等を例示することができる。これらの平面形状（開口領域の平面形状）が２次元マトリックス状に配列されることにより、格子状の隔壁が形成される。この２次元マトリックス状の配列は、例えば井桁様に配列されるものでもよいし、千鳥様に配列されるものでもよい。
【００４４】
導電材料層や給電部導電材料層の構成材料として、モリブデン（Ｍｏ）、アルミニウム（Ａｌ）、クロム（Ｃｒ）、タングステン（Ｗ）、ニオブ（Ｎｂ）、タンタル（Ｔａ）、金（Ａｕ）、銀（Ａｇ）、チタン（Ｔｉ）、コバルト（Ｃｏ）、ジルコニウム（Ｚｒ）、鉄（Ｆｅ）、白金（Ｐｔ）、亜鉛（Ｚｎ）等の金属；これらの金属元素を含む合金あるいは化合物（例えばＴｉＮ等の窒化物や、ＷＳｉ2、ＭｏＳｉ2、ＴｉＳｉ2、ＴａＳｉ2等のシリサイド）；シリコン（Ｓｉ）等の半導体；ダイヤモンド等の炭素薄膜；ＩＴＯ（酸化インジウム−錫）、酸化インジウム、酸化亜鉛等の導電性金属酸化物を例示することができる。尚、アノードパネルとカソードパネルとを組み立てる工程において、導電材料層や給電部導電材料層の構成材料が酸化・還元反応に起因して変質する場合には、このような変質を抑制する目的で、電気的接続を要する部分以外の部分に保護層（例えば、ＳｉＯ2、ＳｉＯＮ、あるいは、ＡｌＮから成る）を形成して、電気的接続を要する部分以外の部分を保護してもよい。
【００４５】
導電材料層や給電部導電材料層の形成方法として、例えば、電子ビーム蒸着法や熱フィラメント蒸着法といった蒸着法、スパッタリング法、イオンプレーティング法、レーザアブレーション法といった各種の物理的気相成長法（ＰＶＤ法）；各種の化学的気相成長法（ＣＶＤ法）；スクリーン印刷法；メタルマスク印刷法；リフトオフ法；ゾル−ゲル法等を挙げることができる。基板上（あるいは基板上方）における導電材料層や給電部導電材料層の平均厚さとして、５×１０-8ｍ（５０ｎｍ）乃至５×１０-7ｍ（０．５μｍ）、好ましくは８×１０-8ｍ（８０ｎｍ）乃至３×１０-7ｍ（０．３μｍ）を例示することができる。
【００４６】
抵抗体層あるいは給電部抵抗体層を構成する材料（抵抗体層構成材料）として、カーボン、シリコンカーバイド（ＳｉＣ）やＳｉＣＮといったカーボン系材料；ＳｉＮ系材料；酸化ルテニウム（ＲｕＯ2）、酸化タンタル、窒化タンタル、酸化チタン（ＴｉＯ2）、酸化クロム等の高融点金属酸化物；アモルファスシリコン等の半導体材料；ＩＴＯを挙げることができる。また、ＳｉＣ抵抗膜上に抵抗値の低いカーボン薄膜を積層するといった複数の膜の組み合わせにより、安定した所望のシート抵抗値を実現することも可能である。
【００４７】
基板上に格子状の隔壁を形成した後、隔壁によって取り囲まれた基板の部分の上に単位蛍光体領域を形成する前に、抵抗体層を形成する場合、電子ビーム蒸着法や熱フィラメント蒸着法といった蒸着法、スパッタリング法、イオンプレーティング法、レーザアブレーション法といった各種のＰＶＤ法；ＰＶＤ法とエッチング法の組合せ；各種のＣＶＤ法；各種のＣＶＤ法とエッチング法の組合せ；スクリーン印刷法；メタルマスク印刷法；ロールコーターを用いた塗布法；リフトオフ法；レーザアブレーション法；ゾル−ゲル法に例示される方法に基づき、抵抗体層を、隔壁頂面、あるいは、隔壁頂面から隔壁側面の途中までに亙り、あるいは、隔壁頂面から隔壁側面に亙り、あるいは、隔壁及び基板の全面に形成すればよい。
【００４８】
また、隔壁によって取り囲まれた基板の部分の上に単位蛍光体領域を形成した後、全面に導電材料層を形成する前に、抵抗体層を形成する場合、各種のＰＶＤ法やＣＶＤ法；スクリーン印刷法；メタルマスク印刷法；ロールコーターを用いた塗布法に例示される方法に基づき、抵抗体層を、隔壁頂面、あるいは、隔壁頂面から隔壁側面の途中までに亙り、あるいは、隔壁頂面から隔壁側面に亙り、あるいは、隔壁及び単位蛍光体領域上に形成すればよい。
【００４９】
更には、導電材料層の隔壁頂面に位置する部分を除去した後、抵抗体層を形成する場合、各種のＰＶＤ法やＣＶＤ法；スクリーン印刷法；メタルマスク印刷法；ロールコーターを用いた塗布法に例示される方法に基づき、抵抗体層を、隔壁頂面、あるいは、隔壁頂面から隔壁側面の途中までに亙り、あるいは、隔壁頂面から隔壁側面に亙り、あるいは、隔壁及びアノード電極ユニット上に形成すればよい。
【００５０】
基板上に凹凸形状の給電部を形成した後、給電部に全面に給電部導電材料層を形成する前に、給電部抵抗体層を形成する場合、各種のＰＶＤ法；ＰＶＤ法とエッチング法の組合せ；各種のＣＶＤ法；各種のＣＶＤ法とエッチング法の組合せ；スクリーン印刷法；メタルマスク印刷法；ロールコーターを用いた塗布法；リフトオフ法；レーザアブレーション法；ゾル−ゲル法に例示される方法に基づき、給電部抵抗体層を、給電部凸部、あるいは、給電部凸部から給電部側面の途中までに亙り、あるいは、給電部凸部から給電部側面に亙り、あるいは、給電部の全面に形成すればよい。
【００５１】
また、給電部導電材料層の給電部凸部に位置する部分を除去した後、給電部抵抗体層を形成する場合、各種のＰＶＤ法やＣＶＤ法；スクリーン印刷法；メタルマスク印刷法；ロールコーターを用いた塗布法に例示される方法に基づき、給電部抵抗体層を、給電部凸部、あるいは、給電部凸部から給電部側面の途中までに亙り、あるいは、給電部凸部から給電部側面に亙り、あるいは、給電部及び給電部導電材料層上に形成すればよい。
【００５２】
樹脂層を構成する材料として、ラッカーあるいはポリビニルアルコール（ＰＶＡ）水溶液を挙げることができる。ここで、ラッカーには、広義のワニスの一種で、セルロース誘導体、一般にニトロセルロースを主成分とした配合物を低級脂肪酸エステルのような揮発性溶剤に溶かしたもの、あるいは、他の合成高分子を用いたウレタンラッカー、アクリルラッカー、クロム化合物やマンガン化合物が添加されたものが含まれる。ポリビニルアルコール水溶液の場合、希釈水溶液にグリコール系溶剤及びグリセリンを混合して乾燥速度を調整したもの、クロム化合物やマンガン化合物が添加されたものが含まれる。樹脂層の形成方法として、スクリーン印刷法；メタルマスク印刷法；ロールコーターやスプレーコーター、転写法を用いた塗布法；ラッカーフロート法（水槽に蓄えられた水中に基板を配した状態で水面に樹脂層を成膜し、水を抜くことで、樹脂層を基板上に付着させる方法）を例示することができる。加熱処理を施すことで樹脂層を除去するが、より具体的には、例えば、樹脂層が燃焼する温度での加熱処理を施すことで樹脂層を燃焼（分解除去）すればよい。
【００５３】
本発明の第１の態様に係る製造方法において、剥離部材の機械的な引き剥がしは、引き剥がし力（Ｆ）が基板の法線方向の成分（Ｆv）を有した状態にて行うことが好ましい。尚、引き剥がし力（Ｆ）の内の法線方向の成分（Ｆv）の割合は、引き剥がし力（Ｆ）の値の０％を越えていればよく、概ね１００％（即ち、所謂９０度ピール）とすることもでき、具体的には、３〜２５Ｎ／２５ｍｍ程度の引き剥がし力であればよい。引き剥がし力（Ｆ）を加える方法は、人力によってもよいし、機械を用いてもよい。剥離部材を構成する粘着層あるいは接着層を圧着する方法として、具体的には、感圧型の粘着層あるいは感圧型の接着層と導電材料層あるいは給電部導電材料層とを接触させた状態で、保持フィルムに圧力を加える方法を挙げることができる。圧力を加える方法として、例えば、接触面に弾力性を有するローラを用いる方法を挙げることができる。また、密着状態を安定化させるために、基板の予備加熱、あるいは、ローラの加熱を併用してもよい。保持フィルムとして、ポリオレフィン、ＰＶＣ、ＰＥＴから成るフィルム基材を例示することができる。剥離部材全体の厚さは、適宜決定すればよく、４０〜１５０μｍ厚を例示することができる。粘着層あるいは接着層を構成する材料として、その他、熱硬化性樹脂や紫外線硬化性樹脂を挙げることもできる。剥離部材を機械的に引き剥がした後、隔壁の頂面に粘着層あるいは接着層が残存する虞がある場合には、紫外線を照射して粘着層あるいは接着層の分解を促進したり、オゾンガス雰囲気とすることで粘着層あるいは接着層の分解を促進したり、ロールコーターを用いた塗布法等によって除去液を塗布することで、粘着層あるいは接着層を除去することが望ましい。
【００５４】
本発明の第２の態様に係る製造方法において、エッチング液の塗布方法として、導電材料層の隔壁頂面に位置する部分以外の部分にエッチング液が塗布されないような塗布方法を選択する必要がある。また、本発明の第３Ｂの態様に係る製造方法において、エッチング液の塗布方法として、給電部導電材料層の給電部凸部に位置する部分以外の部分にエッチング液が塗布されないような塗布方法を選択する必要がある。導電材料層の隔壁頂面あるいは給電部導電材料層の給電部凸部に位置する部分にのみエッチング液を塗布する方法として、ロールコーターを用いた塗布法を挙げることができるが、これに限定するものではない。尚、ロールコーターを構成するロールのＩＲＨＤ硬度として、２０〜８０を例示することができる。また、導電材料層あるいは給電部導電材料層を構成する材料を適切にエッチングし得るエッチング液を選択すればよく、（導電材料層あるいは給電部導電材料層を構成する材料，エッチング液）の組合せとして、（アルミニウム，酢酸と硝酸の混合水溶液）、（モリブデン−タングステン合金，燐酸と酢酸と硝酸の混合水溶液）、（クロム，硝酸第２セリウムアンモニウムと過塩素酸の混合溶液）を例示することができる。
【００５５】
単位蛍光体領域は、単色の蛍光体粒子から構成されていても、３原色の蛍光体粒子から構成されていてもよい。単位蛍光体領域の配列様式はドット状である。具体的には、平面型表示装置がカラー表示の場合、単位蛍光体領域の配置、配列として、デルタ配列、ストライプ配列、ダイアゴナル配列、レクタングル配列を挙げることができる。即ち、直線状に配列された単位蛍光体領域の１列は、全てが赤色発光単位蛍光体領域で占められた列、緑色発光単位蛍光体領域で占められた列、及び、青色発光単位蛍光体領域で占められた列から構成されていてもよいし、赤色発光単位蛍光体領域、緑色発光単位蛍光体領域、及び、青色発光単位蛍光体領域が順に配置された列から構成されていてもよい。ここで、単位蛍光体領域とは、アノードパネル上において１つの輝点を生成する蛍光体領域であると定義する。また、１画素（１ピクセル）は、１つの赤色発光単位蛍光体領域、１つの緑色発光単位蛍光体領域、及び、１つの青色発光単位蛍光体領域の集合から構成され、１サブピクセルは、１つの単位蛍光体領域（１つの赤色発光単位蛍光体領域、あるいは、１つの緑色発光単位蛍光体領域、あるいは、１つの青色発光単位蛍光体領域）から構成される。
【００５６】
単位蛍光体領域は、発光性結晶粒子（例えば、粒径２〜１０ｎｍ程度の蛍光体粒子）から調製された発光性結晶粒子組成物を使用し、例えば、赤色の感光性の発光性結晶粒子組成物（赤色蛍光体スラリー）を全面に塗布し、露光、現像して、赤色発光単位蛍光体領域を形成し、次いで、緑色の感光性の発光性結晶粒子組成物（緑色蛍光体スラリー）を全面に塗布し、露光、現像して、緑色発光単位蛍光体領域を形成し、更に、青色の感光性の発光性結晶粒子組成物（青色蛍光体スラリー）を全面に塗布し、露光、現像して、青色発光単位蛍光体領域を形成する方法にて形成することができる。あるいは又、赤色発光蛍光体スラリー、緑色発光蛍光体スラリー、青色発光蛍光体スラリーを順次塗布した後、各蛍光体スラリーを順次露光、現像して、各単位蛍光体領域を形成してもよいし、スクリーン印刷法やインクジェット法、フロート塗布法、沈降塗布法、蛍光体フィルム転写法等により各単位蛍光体領域を形成してもよい。基板上における単位蛍光体領域の平均厚さは、限定するものではないが、３μｍ乃至２０μｍ、好ましくは５μｍ乃至１０μｍであることが望ましい。
【００５７】
発光性結晶粒子を構成する蛍光体材料としては、従来公知の蛍光体材料の中から適宜選択して用いることができる。カラー表示の場合、色純度がＮＴＳＣで規定される３原色に近く、３原色を混合した際の白バランスがとれ、残光時間が短く、３原色の残光時間がほぼ等しくなる蛍光体材料を組み合わせることが好ましい。赤色発光単位蛍光体領域を構成する蛍光体材料として、（Ｙ2Ｏ3：Ｅｕ）、（Ｙ2Ｏ2Ｓ：Ｅｕ）、（Ｙ3Ａｌ5Ｏ12：Ｅｕ）、（Ｙ2ＳｉＯ5：Ｅｕ）、（Ｚｎ3（ＰＯ4）2：Ｍｎ）を例示することができるが、中でも、（Ｙ2Ｏ3：Ｅｕ）、（Ｙ2Ｏ2Ｓ：Ｅｕ）を用いることが好ましい。また、緑色発光単位蛍光体領域を構成する蛍光体材料として、（ＺｎＳｉＯ2：Ｍｎ）、（Ｓｒ4Ｓｉ3Ｏ8Ｃｌ4：Ｅｕ）、（ＺｎＳ：Ｃｕ，Ａｌ）、（ＺｎＳ：Ｃｕ，Ａｕ，Ａｌ）、［（Ｚｎ，Ｃｄ）Ｓ：Ｃｕ，Ａｌ］、（Ｙ3Ａｌ5Ｏ12：Ｔｂ）、（Ｙ2ＳｉＯ5：Ｔｂ）、［Ｙ3（Ａｌ，Ｇａ）5Ｏ12：Ｔｂ］、（ＺｎＢａＯ4：Ｍｎ）、（ＧｂＢＯ3：Ｔｂ）、（Ｓｒ6ＳｉＯ3Ｃｌ3：Ｅｕ）、（ＢａＭｇＡｌ14Ｏ23：Ｍｎ）、（ＳｃＢＯ3：Ｔｂ）、（Ｚｎ2ＳｉＯ4：Ｍｎ）、（ＺｎＯ：Ｚｎ）、（Ｇｄ2Ｏ2Ｓ：Ｔｂ）、（ＺｎＧａ2Ｏ4：Ｍｎ）を例示することができるが、中でも、（ＺｎＳ：Ｃｕ，Ａｌ）、（ＺｎＳ：Ｃｕ，Ａｕ，Ａｌ）、［（Ｚｎ，Ｃｄ）Ｓ：Ｃｕ，Ａｌ］、（Ｙ3Ａｌ5Ｏ12：Ｔｂ）、［Ｙ3（Ａｌ，Ｇａ）5Ｏ12：Ｔｂ］、（Ｙ2ＳｉＯ5：Ｔｂ）を用いることが好ましい。更には、青色発光単位蛍光体領域を構成する蛍光体材料として、（Ｙ2ＳｉＯ5：Ｃｅ）、（ＣａＷＯ4：Ｐｂ）、ＣａＷＯ4、ＹＰ0.85Ｖ0.15Ｏ4、（ＢａＭｇＡｌ14Ｏ23：Ｅｕ）、（Ｓｒ2Ｐ2Ｏ7：Ｅｕ）、（Ｓｒ2Ｐ2Ｏ7：Ｓｎ）、（ＺｎＳ：Ａｇ，Ａｌ）、（ＺｎＳ：Ａｇ）、ＺｎＭｇＯ、ＺｎＧａＯ4を例示することができるが、中でも、（ＺｎＳ：Ａｇ）、（ＺｎＳ：Ａｇ，Ａｌ）を用いることが好ましい。
【００５８】
単位蛍光体領域からの光を吸収する光吸収層が、隣り合う単位蛍光体領域の間、あるいは、隔壁と基板との間に形成されていることが、表示画像のコントラスト向上といった観点から好ましい。ここで、光吸収層は、所謂ブラック・マトリックスとして機能する。光吸収層を構成する材料として、単位蛍光体領域からの光を９０％以上吸収する材料を選択することが好ましい。このような材料として、カーボン、金属薄膜（例えば、クロム、ニッケル、アルミニウム、モリブデン等、あるいは、これらの合金）、金属酸化物（例えば、酸化クロム）、金属窒化物（例えば、窒化クロム）、耐熱性有機樹脂、ガラスペースト、黒色顔料や銀等の導電性粒子を含有するガラスペースト等の材料を挙げることができ、具体的には、感光性ポリイミド樹脂、酸化クロムや、酸化クロム／クロム積層膜を例示することができる。尚、酸化クロム／クロム積層膜においては、クロム膜が基板と接する。光吸収層は、例えば、真空蒸着法やスパッタリング法とエッチング法との組合せ、真空蒸着法やスパッタリング法、スピンコーティング法とリフトオフ法との組合せに、スクリーン印刷法、リソグラフィ技術等、使用する材料に依存して適宜選択された方法にて形成することができる。
【００５９】
本発明において、電子放出素子として、冷陰極電界電子放出素子（以下、電界放出素子と略称する）、金属／絶縁膜／金属型素子（ＭＩＭ素子）、表面伝導型電子放出素子を挙げることができる。また、平面型表示装置として、冷陰極電界電子放出素子を備えた平面型表示装置（冷陰極電界電子放出表示装置）、ＭＩＭ素子が組み込まれた平面型表示装置、表面伝導型電子放出素子が組み込まれた平面型表示装置を挙げることができる。
【００６０】
冷陰極電界電子放出表示装置にあっては、カソード電極及びゲート電極に印加された電圧によって生じた強電界が電子放出部に加わる結果、量子トンネル効果により電子放出部から電子が放出される。そして、この電子は、アノードパネルに設けられたアノード電極ユニットによってアノードパネルへと引き付けられ、単位蛍光体領域に衝突する。そして、単位蛍光体領域への電子の衝突の結果、単位蛍光体領域が発光し、画像として認識することができる。
【００６１】
冷陰極電界電子放出表示装置において、カソード電極はカソード電極制御回路に接続され、ゲート電極はゲート電極制御回路に接続され、アノード電極ユニットは給電部を介してアノード電極制御回路に接続されている。尚、これらの制御回路は周知の回路から構成することができる。実動作時、アノード電極制御回路の出力電圧ｖAは、通常、一定であり、例えば、５キロボルト〜１５キロボルトとすることができる。あるいは又、アノードパネルとカソードパネルとの間の距離をｄ（但し、０．５ｍｍ≦ｄ≦１０ｍｍ）としたとき、ｖA／ｄ（単位：キロボルト／ｍｍ）の値は、０．５以上２０以下、好ましくは１以上１０以下、一層好ましくは５以上１０以下を満足することが望ましい。
【００６２】
冷陰極電界電子放出表示装置の実動作時、カソード電極に印加する電圧ｖC及びゲート電極に印加する電圧ｖGに関しては、階調制御方式として電圧変調方式を採用した場合、
（１）カソード電極に印加する電圧ｖCを一定とし、ゲート電極に印加する電圧ｖGを変化させる方式
（２）カソード電極に印加する電圧ｖCを変化させ、ゲート電極に印加する電圧ｖGを一定とする方式
（３）カソード電極に印加する電圧ｖCを変化させ、且つ、ゲート電極に印加する電圧ｖGも変化させる方式がある。
【００６３】
電界放出素子は、より具体的には、
（ａ）支持体上に形成され、第１の方向に延びる帯状のカソード電極、
（ｂ）カソード電極及び支持体上に形成された絶縁層、
（ｃ）絶縁層上に形成され、第１の方向とは異なる第２の方向に延びる帯状のゲート電極、
（ｄ）カソード電極とゲート電極の重複する重複部分に位置するゲート電極及び絶縁層の部分に設けられ、底部にカソード電極が露出した開口部、及び、
（ｅ）開口部の底部に露出したカソード電極上に設けられ、カソード電極及びゲート電極への電圧の印加によって電子放出が制御される電子放出部、
から成る。
【００６４】
電界放出素子の型式は特に限定されず、スピント型電界放出素子（円錐形の電子放出部が、開口部の底部に位置するカソード電極の上に設けられた電界放出素子）や扁平型電界放出素子（略平面の電子放出部が、開口部の底部に位置するカソード電極の上に設けられた電界放出素子）を挙げることができる。
【００６５】
カソード電極の射影像とゲート電極の射影像とは直交することが、即ち、第１の方向と第２の方向とは直交することが、冷陰極電界電子放出表示装置の構造の簡素化といった観点から好ましい。そして、カソードパネルにおいて、カソード電極とゲート電極とが重複する重複部分は電子放出領域に該当し、電子放出領域が２次元マトリックス状に配列されており、各電子放出領域には、１又は複数の電界放出素子が設けられている。
【００６６】
電界放出素子は、一般に、以下の方法で製造することができる。
（１）支持体上にカソード電極を形成する工程、
（２）全面（支持体及びカソード電極上）に絶縁層を形成する工程、
（３）絶縁層上にゲート電極を形成する工程、
（４）カソード電極とゲート電極との重複部分におけるゲート電極及び絶縁層の部分に開口部を形成し、開口部の底部にカソード電極を露出させる工程、
（５）開口部の底部に位置するカソード電極上に電子放出部を形成する工程。
【００６７】
あるいは又、電界放出素子は、以下の方法で製造することもできる。
（１）支持体上にカソード電極を形成する工程、
（２）カソード電極上に電子放出部を形成する工程、
（３）全面（支持体及び電子放出部上、あるいは、支持体、カソード電極及び電子放出部上）に絶縁層を形成する工程、
（４）絶縁層上にゲート電極を形成する工程、
（５）カソード電極とゲート電極との重複部分におけるゲート電極及び絶縁層の部分に開口部を形成し、開口部の底部に電子放出部を露出させる工程。
【００６８】
電界放出素子には収束電極が備えられていてもよい。ここで、収束電極とは、絶縁層の上方に層間絶縁層を介して形成され、開口部から放出され、アノード電極ユニットへ向かう放出電子の軌道を収束させ、以て、輝度の向上や隣接画素間の光学的クロストークの防止を可能とするための電極である。アノード電極ユニットとカソード電極との間の電位差が数キロボルトのオーダーであって、アノード電極ユニットとカソード電極との間の距離が比較的長い、所謂高電圧タイプの冷陰極電界電子放出表示装置において、収束電極は特に有効である。収束電極には、収束電極制御回路から相対的に負電圧（例えば、０ボルト）が印加される。収束電極は、必ずしも、カソード電極とゲート電極とが重複する重複部分に設けられた電子放出部あるいは電子放出領域のそれぞれを取り囲むように個別に形成されている必要はなく、例えば、電子放出部あるいは電子放出領域の所定の配列方向に沿って延在させてもよいし、電子放出部あるいは電子放出領域の全てを１つの収束電極で取り囲む構成としてもよく（即ち、収束電極を、冷陰極電界電子放出表示装置としての実用上の機能を果たす中央部の表示領域である有効領域の全体を覆う薄い１枚のシート状の構造としてもよく）、これによって、複数の電子放出部あるいは電子放出領域に共通の収束効果を及ぼすことができる。
【００６９】
カソード電極、ゲート電極、収束電極の構成材料として、クロム（Ｃｒ）、アルミニウム（Ａｌ）、タングステン（Ｗ）、ニオブ（Ｎｂ）、タンタル（Ｔａ）、モリブデン（Ｍｏ）、銅（Ｃｕ）、金（Ａｕ）、銀（Ａｇ）、チタン（Ｔｉ）、ニッケル（Ｎｉ）、コバルト（Ｃｏ）、ジルコニウム（Ｚｒ）、鉄（Ｆｅ）、白金（Ｐｔ）、亜鉛（Ｚｎ）等の遷移金属を含む各種の金属；これらの金属元素を含む合金（例えばＭｏＷ）あるいは化合物（例えばＴｉＮ等の窒化物や、ＷＳｉ2、ＭｏＳｉ2、ＴｉＳｉ2、ＴａＳｉ2等のシリサイド）；シリコン（Ｓｉ）等の半導体；ダイヤモンド等の炭素薄膜；ＩＴＯ（酸化インジウム−錫）、酸化インジウム、酸化亜鉛等の導電性金属酸化物を例示することができる。また、これらの電極の形成方法として、例えば、電子ビーム蒸着法や熱フィラメント蒸着法といった蒸着法、スパッタリング法、ＣＶＤ法やイオンプレーティング法とエッチング法との組合せ；スクリーン印刷法；メッキ法（電気メッキ法や無電解メッキ法）；リフトオフ法；レーザアブレーション法；ゾル−ゲル法等を挙げることができる。スクリーン印刷法やメッキ法によれば、直接、例えば帯状のカソード電極やゲート電極を形成することが可能である。
【００７０】
スピント型電界放出素子にあっては、電子放出部を構成する材料として、モリブデン、モリブデン合金、タングステン、タングステン合金、チタン、チタン合金、ニオブ、ニオブ合金、タンタル、タンタル合金、クロム、クロム合金、及び、不純物を含有するシリコン（ポリシリコンやアモルファスシリコン）から成る群から選択された少なくとも１種類の材料を挙げることができる。スピント型電界放出素子の電子放出部は、真空蒸着法の他、例えばスパッタリング法やＣＶＤ法によっても形成することができる。
【００７１】
扁平型電界放出素子にあっては、電子放出部を構成する材料として、カソード電極を構成する材料よりも仕事関数Φの小さい材料から構成することが好ましく、どのような材料を選択するかは、カソード電極を構成する材料の仕事関数、ゲート電極とカソード電極との間の電位差、要求される放出電子電流密度の大きさ等に基づいて決定すればよい。電界放出素子におけるカソード電極を構成する代表的な材料として、タングステン（Φ＝４．５５ｅＶ）、ニオブ（Φ＝４．０２〜４．８７ｅＶ）、モリブデン（Φ＝４．５３〜４．９５ｅＶ）、アルミニウム（Φ＝４．２８ｅＶ）、銅（Φ＝４．６ｅＶ）、タンタル（Φ＝４．３ｅＶ）、クロム（Φ＝４．５ｅＶ）を例示することができる。電子放出部は、これらの材料よりも小さな仕事関数Φを有していることが好ましく、その値は概ね３ｅＶ以下であることが好ましい。係る材料として、炭素（Φ＜１ｅＶ）、セシウム（Φ＝２．１４ｅＶ）、ＬａＢ6（Φ＝２．６６〜２．７６ｅＶ）、ＢａＯ（Φ＝１．６〜２．７ｅＶ）、ＳｒＯ（Φ＝１．２５〜１．６ｅＶ）、Ｙ2Ｏ3（Φ＝２．０ｅＶ）、ＣａＯ（Φ＝１．６〜１．８６ｅＶ）、ＢａＳ（Φ＝２．０５ｅＶ）、ＴｉＮ（Φ＝２．９２ｅＶ）、ＺｒＮ（Φ＝２．９２ｅＶ）を例示することができる。仕事関数Φが２ｅＶ以下である材料から電子放出部を構成することが、一層好ましい。尚、電子放出部を構成する材料は、必ずしも導電性を備えている必要はない。
【００７２】
あるいは又、扁平型電界放出素子において、電子放出部を構成する材料として、係る材料の２次電子利得δがカソード電極を構成する導電性材料の２次電子利得δよりも大きくなるような材料から適宜選択してもよい。即ち、銀（Ａｇ）、アルミニウム（Ａｌ）、金（Ａｕ）、コバルト（Ｃｏ）、銅（Ｃｕ）、モリブデン（Ｍｏ）、ニオブ（Ｎｂ）、ニッケル（Ｎｉ）、白金（Ｐｔ）、タンタル（Ｔａ）、タングステン（Ｗ）、ジルコニウム（Ｚｒ）等の金属；ゲルマニウム（Ｇｅ）等の半導体；炭素やダイヤモンド等の無機単体；及び酸化アルミニウム（Ａｌ2Ｏ3）、酸化バリウム（ＢａＯ）、酸化ベリリウム（ＢｅＯ）、酸化カルシウム（ＣａＯ）、酸化マグネシウム（ＭｇＯ）、酸化錫（ＳｎＯ2）、フッ化バリウム（ＢａＦ2）、フッ化カルシウム（ＣａＦ2）等の化合物の中から、適宜選択することができる。尚、電子放出部を構成する材料は、必ずしも導電性を備えている必要はない。
【００７３】
あるいは又、扁平型電界放出素子にあっては、特に好ましい電子放出部の構成材料として、炭素、より具体的にはアモルファスダイヤモンドやグラファイト、カーボン・ナノチューブ構造体、ＺｎＯウィスカー、ＭｇＯウィスカー、ＳｎＯ2ウィスカー、ＭｎＯウィスカー、Ｙ2Ｏ3ウィスカー、ＮｉＯウィスカー、ＩＴＯウィスカー、Ｉｎ2Ｏ3ウィスカー、Ａｌ2Ｏ3ウィスカーを挙げることができる。電子放出部をこれらから構成する場合、５×１０6Ｖ／ｍ以下の電界強度にて、冷陰極電界電子放出表示装置に必要な放出電子電流密度を得ることができる。また、電子放出部を構成する材料が電気抵抗体であれば、各電子放出部から得られる放出電子電流を均一化することができ、よって、冷陰極電界電子放出表示装置に組み込まれた場合の輝度ばらつきの抑制が可能となる。更に、これらの材料は、冷陰極電界電子放出表示装置内の残留ガスのイオンによるスパッタ作用に対して極めて高い耐性を有するので、電界放出素子の長寿命化を図ることができる。
【００７４】
カーボン・ナノチューブ構造体として、具体的には、カーボン・ナノチューブ及び／又はグラファイト・ナノファイバーを挙げることができる。より具体的には、カーボン・ナノチューブから電子放出部を構成してもよいし、グラファイト・ナノファイバーから電子放出部を構成してもよいし、カーボン・ナノチューブとグラファイト・ナノファイバーの混合物から電子放出部を構成してもよい。カーボン・ナノチューブやグラファイト・ナノファイバーは、巨視的には、粉末状であってもよいし、薄膜状であってもよいし、場合によっては、カーボン・ナノチューブ構造体は円錐状の形状を有していてもよい。カーボン・ナノチューブやグラファイト・ナノファイバーは、周知のアーク放電法やレーザアブレーション法といったＰＶＤ法、プラズマＣＶＤ法やレーザＣＶＤ法、熱ＣＶＤ法、気相合成法、気相成長法といった各種のＣＶＤ法によって製造、形成することができる。
【００７５】
絶縁層や層間絶縁層の構成材料として、ＳｉＯ2、ＢＰＳＧ、ＰＳＧ、ＢＳＧ、ＡｓＳＧ、ＰｂＳＧ、ＳｉＯＮ、ＳＯＧ（スピンオングラス）、低融点ガラス、ガラスペーストといったＳｉＯ2系材料；ＳｉＮ系材料；ポリイミド等の絶縁性樹脂を、単独あるいは適宜組み合わせて使用することができる。絶縁層や層間絶縁層の形成には、ＣＶＤ法、塗布法、スパッタリング法、スクリーン印刷法等の公知のプロセスが利用できる。
【００７６】
第１開口部（ゲート電極に形成された開口部）あるいは第２開口部（絶縁層に形成された開口部）の平面形状（支持体表面と平行な仮想平面で開口部を切断したときの形状）は、円形、楕円形、矩形、多角形、丸みを帯びた矩形、丸みを帯びた多角形等、任意の形状とすることができる。第１開口部の形成は、例えば、異方性エッチング、等方性エッチング、異方性エッチングと等方性エッチングの組合せによって行うことができ、あるいは又、ゲート電極の形成方法に依っては、第１開口部を直接形成することもできる。第２開口部の形成も、例えば、異方性エッチング、等方性エッチング、異方性エッチングと等方性エッチングの組合せによって行うことができる。
【００７７】
電界放出素子においては、電界放出素子の構造に依存するが、１つの開口部内に１つの電子放出部が存在してもよいし、１つの開口部内に複数の電子放出部が存在してもよいし、ゲート電極に複数の第１開口部を設け、係る第１開口部と連通する１つの第２開口部を絶縁層に設け、絶縁層に設けられた１つの第２開口部内に１又は複数の電子放出部が存在してもよい。
【００７８】
電界放出素子において、カソード電極と電子放出部との間に抵抗体薄膜を形成してもよい。抵抗体薄膜を形成することによって、電界放出素子の動作安定化、電子放出特性の均一化を図ることができる。抵抗体薄膜を構成する材料として、シリコンカーバイド（ＳｉＣ）やＳｉＣＮといったカーボン系抵抗体材料、ＳｉＮ、アモルファスシリコン等の半導体抵抗体材料、酸化ルテニウム（ＲｕＯ2）、酸化タンタル、窒化タンタル等の高融点金属酸化物を例示することができる。抵抗体薄膜の形成方法として、スパッタリング法や、ＣＶＤ法やスクリーン印刷法を例示することができる。１つの電子放出部当たりの電気抵抗値は、概ね１×１０6〜１×１０11Ω、好ましくは数十ギガΩとすればよい。
【００７９】
カソードパネルとアノードパネルとを周縁部において接合するが、接合は接着層を用いて行ってもよいし、あるいは、ガラスやセラミックス等の絶縁剛性材料から成る枠体と接着層とを併用して行ってもよい。枠体と接着層とを併用する場合には、枠体の高さを適宜選択することにより、接着層のみを使用する場合に比べ、カソードパネルとアノードパネルとの間の対向距離をより長く設定することが可能である。尚、接着層の構成材料としては、フリットガラスが一般的であるが、融点が１２０〜４００゜Ｃ程度の所謂低融点金属材料を用いてもよい。係る低融点金属材料としては、Ｉｎ（インジウム：融点１５７゜Ｃ）；インジウム−金系の低融点合金；Ｓｎ80Ａｇ20（融点２２０〜３７０゜Ｃ）、Ｓｎ95Ｃｕ5（融点２２７〜３７０゜Ｃ）等の錫（Ｓｎ）系高温はんだ；Ｐｂ97.5Ａｇ2.5（融点３０４゜Ｃ）、Ｐｂ94.5Ａｇ5.5（融点３０４〜３６５゜Ｃ）、Ｐｂ97.5Ａｇ1.5Ｓｎ1.0（融点３０９゜Ｃ）等の鉛（Ｐｂ）系高温はんだ；Ｚｎ95Ａｌ5（融点３８０゜Ｃ）等の亜鉛（Ｚｎ）系高温はんだ；Ｓｎ5Ｐｂ95（融点３００〜３１４゜Ｃ）、Ｓｎ2Ｐｂ98（融点３１６〜３２２゜Ｃ）等の錫−鉛系標準はんだ；Ａｕ88Ｇａ12（融点３８１゜Ｃ）等のろう材（以上の添字は全て原子％を表す）を例示することができる。
【００８０】
カソードパネルとアノードパネルと枠体の三者を接合する場合、三者を同時に接合してもよいし、あるいは、第１段階でカソードパネル又はアノードパネルのいずれか一方と枠体とを接合し、第２段階でカソードパネル又はアノードパネルの他方と枠体とを接合してもよい。三者同時接合や第２段階における接合を高真空雰囲気中で行えば、カソードパネルとアノードパネルによって挟まれた空間（より具体的には、カソードパネルとアノードパネルと枠体と接着層とにより囲まれた空間であり、以下、単に、空間と呼ぶ場合がある）は、接合と同時に真空となる。あるいは、三者の接合終了後、空間を排気し、真空とすることもできる。接合後に排気を行う場合、接合時の雰囲気の圧力は常圧／減圧のいずれであってもよく、また、雰囲気を構成する気体は、大気であっても、あるいは窒素ガスや周期律表０族に属するガス（例えばＡｒガス）を含む不活性ガスであってもよい。
【００８１】
排気を行う場合、排気は、カソードパネル及び／又はアノードパネルに予め接続されたチップ管を通じて行うことができる。チップ管は、典型的にはガラス管を用いて構成され、カソードパネル及び／又はアノードパネルの無効領域に設けられた貫通部の周囲に、フリットガラス又は上述の低融点金属材料を用いて接合され、空間が所定の真空度に達した後、熱融着によって封じ切られる。尚、封じ切りを行う前に、冷陰極電界電子放出表示装置全体を一旦加熱してから降温させると、空間に残留ガスを放出させることができ、この残留ガスを排気により空間外へ除去することができるので好適である。
【００８２】
ここで、空間は真空となっているので、アノードパネルとカソードパネルとの間にスペーサを配設しておかないと、大気圧によって平面型表示装置が損傷を受けてしまう。
【００８３】
スペーサは、例えばセラミックスやガラスから構成することができる。スペーサをセラミックスから構成する場合、セラミックスとして、ムライトやアルミナ、チタン酸バリウム、チタン酸ジルコン酸鉛、ジルコニア、コーディオライト、硼珪酸塩バリウム、珪酸鉄、ガラスセラミックス材料、これらに、酸化チタンや酸化クロム、酸化鉄、酸化バナジウム、酸化ニッケルを添加したもの等を例示することができる。この場合、所謂グリーンシートを成形して、グリーンシートを焼成し、係るグリーンシート焼成品を切断することによってスペーサを製造することができる。また、スペーサを構成するガラスとして、ソーダライムガラスを挙げることができる。スペーサは、例えば、隔壁と隔壁との間に挟み込んで固定すればよく、あるいは又、例えば、アノードパネルにスペーサ保持部を形成し、スペーサ保持部によって固定すればよい。
【００８４】
スペーサの表面には、帯電防止膜が設けられていてもよい。帯電防止膜を構成する材料は、その２次電子放出係数が１に近いことが好ましく、帯電防止膜を構成する材料として、グラファイト等の半金属、酸化物、ホウ化物、炭化物、硫化物、及び、窒化物等を用いることができる。例えば、グラファイト等の半金属及びＭｏＳｅ2等の半金属元素を含む化合物、Ｃｒ2Ｏ3、Ｎｄ2Ｏ3、ＬａxＢａ2-xＣｕＯ4、ＬａxＢａ2-xＣｕＯ4、ＬａxＹ1-xＣｒＯ3等の酸化物、ＡｌＢ2、ＴｉＢ2等のホウ化物、ＳｉＣ等の炭化物、ＭｏＳ2、ＷＳ2等の硫化物、及び、ＢＮ、ＴｉＮ、ＡｌＮ等の窒化物等を挙げることができるし、更には、例えば、特表２００４−５００６８８号公報等に記載されている材料等を用いることもできる。帯電防止膜は、単一の種類の材料から成るものであってもよいし、複数の種類の材料から成るものであってもよいし、単層構造であってもよいし、多層構造であってもよい。帯電防止膜は、スパッタリング法、真空蒸着法、ＣＶＤ法等、周知の方法に基づき形成することができる。
【発明の効果】
【００８５】
本発明の第１の態様あるいは第２の態様に係る平面型表示装置用のアノードパネルの製造方法あるいは平面型表示装置の製造方法にあっては、剥離部材の機械的な引き剥がしといった物理的な方法に基づき、あるいは又、導電材料層の隔壁頂面に位置する部分へのエッチング液の塗布といった化学的な方法に基づき、導電材料層の隔壁頂面に位置する部分を除去するので、蛍光体領域に損傷が発生することを確実に防止することができる。その結果、高い表示品質を有する平面型表示装置を提供することが可能となる。
【００８６】
また、本発明の第３の態様に係る平面型表示装置用のアノードパネルの製造方法あるいは平面型表示装置の製造方法、本発明の平面型表示装置用のアノードパネルあるいは平面型表示装置にあっては、給電部は凹凸形状を有しているので、カソードパネルに対向する給電部の部分の面積を一層小さくすることができ、その結果、給電部と電子放出素子との間での放電を一層減少させることが可能となる。
【発明を実施するための最良の形態】
【００８７】
以下、図面を参照して、実施例に基づき本発明を説明する。
【実施例１】
【００８８】
実施例１は、本発明の第１の態様（より具体的には、本発明の第１Ａの態様）に係る平面型表示装置用のアノードパネルの製造方法、及び、本発明の第１の態様（より具体的には、本発明の第１Ａの態様）に係る平面型表示装置の製造方法、並びに、本発明の第３の態様（より具体的には、本発明の第３Ａの態様）に係る平面型表示装置用のアノードパネルの製造方法、及び、本発明の第３の態様（より具体的には、本発明の第３Ａの態様）に係る平面型表示装置の製造方法、更には、本発明の平面型表示装置用のアノードパネル及び平面型表示装置に関する。尚、具体的には、実施例１あるいは後述する実施例２における平面型表示装置は、冷陰極電界電子放出表示装置（以下、表示装置と略称する）である。
【００８９】
実施例１あるいは後述する実施例２の表示装置の模式的な一部端面図を図１あるいは図２に示し、隔壁と単位蛍光体領域の配置状態の一例を模式的に図３の（Ａ）に示し、隔壁及び単位蛍光体領域の一部を切り欠いた模式的な斜視図を図３の（Ｂ）に示し、給電部等の模式的な部分的平面図を図４あるいは図５に示す。
【００９０】
模式的な一部端面図を図１あるいは図２に示すように、実施例１あるいは後述する実施例２における表示装置は、電子放出素子を複数備えたカソードパネルＣＰと、アノードパネルＡＰとが、それらの周縁部で接合されて成る表示装置である。ここで、カソードパネルＣＰとアノードパネルＡＰによって挟まれた空間は真空状態（圧力：例えば１０-3Ｐａ以下）となっている。尚、カソードパネルＣＰ及びアノードパネルＡＰを分解したときのアノードパネルＡＰ及びカソードパネルＣＰの一部分の模式的な分解斜視図は、基本的に、図２６に示したと同様である。
【００９１】
ここで、実施例１あるいは後述する実施例２において、電子放出素子は、例えば、スピント型冷陰極電界電子放出素子（以下、電界放出素子と呼ぶ）から構成されている。即ち、スピント型電界放出素子は、図１に示すように、
（ａ）支持体１０に形成されたカソード電極１１、
（ｂ）支持体１０及びカソード電極１１上に形成された絶縁層１２、
（ｃ）絶縁層１２上に形成されたゲート電極１３、
（ｄ）ゲート電極１３及び絶縁層１２に設けられた開口部１４（ゲート電極１３に設けられた第１開口部１４Ａと、絶縁層１２に設けられた第２開口部１４Ｂ）、並びに、
（ｅ）開口部１４の底部に位置するカソード電極１１上に形成された円錐形の電子放出部１５、
から構成されている。
【００９２】
あるいは又、実施例１あるいは後述する実施例２にあっては、電子放出素子は、例えば扁平型電界放出素子から構成されている。即ち、扁平型電界放出素子は、図２に示すように、
（ａ）支持体１０上に形成されたカソード電極１１、
（ｂ）支持体１０及びカソード電極１１上に形成された絶縁層１２、
（ｃ）絶縁層１２上に形成されたゲート電極１３、
（ｄ）ゲート電極１３及び絶縁層１２に設けられた開口部１４（ゲート電極１３に設けられた第１開口部１４Ａと、絶縁層１２に設けられた第２開口部１４Ｂ）、並びに、
（ｅ）開口部１４の底部に位置するカソード電極１１上に形成された電子放出部１５Ａ、
から構成されている。ここで、電子放出部１５Ａは、例えば、マトリックスに一部分が埋め込まれた多数のカーボン・ナノチューブから構成されている。
【００９３】
カソードパネルＣＰにおいて、カソード電極１１は、第１方向（図１あるいは図２のＹ方向参照）に延びる帯状であり、ゲート電極１３は、第１方向とは異なる第２方向（図１あるいは図２のＸ方向参照）に延びる帯状である。カソード電極１１とゲート電極１３とは、これらの両電極１１，１３の射影像が互いに直交する方向に各々帯状に形成されている。１サブピクセルに相当する電子放出領域ＥＡには、複数の電界放出素子が設けられている。
【００９４】
実施例１あるいは後述する実施例２において、アノードパネルＡＰは、基本的には、
（Ａ）基板２０、
（Ｂ）基板２０上に形成された複数の単位蛍光体領域２１（赤色発光単位蛍光体領域２１Ｒ、緑色発光単位蛍光体領域２１Ｇ、及び、青色発光単位蛍光体領域２１Ｂ）、
（Ｃ）各単位蛍光体領域２１を取り囲む格子状の隔壁２３、
（Ｄ）導電材料層から成り、各単位蛍光体領域２１上から隔壁２３上に亙り形成されたアノード電極ユニット３１、及び、
（Ｅ）隣接するアノード電極ユニット３１を電気的に接続するための抵抗体層３３、
を備えており、更には、
（Ｆ）アノードパネルＡＰの最外周部に位置するアノード電極ユニット３１Ａをアノード電極制御回路５３に接続するための凹凸形状を有する給電部４１、
を備えている。
【００９５】
ここで、１画素は、赤色発光単位蛍光体領域２１Ｒ、緑色発光単位蛍光体領域２１Ｇ、及び、青色発光単位蛍光体領域２１Ｂから構成されており、１サブピクセルは、単位蛍光体領域２１から構成され、各単位蛍光体領域が隔壁２３によって囲まれている。格子状の隔壁２３における単位蛍光体領域を取り囲む部分の平面形状（隔壁側面の射影像の内側輪郭線に相当し、一種の開口領域２３Ｂである）は、矩形形状（長方形）であり、これらの平面形状（開口領域２３Ｂの平面形状）は２次元マトリックス状（より具体的には、井桁）に配列され、格子状の隔壁が形成されている。また、単位蛍光体領域２１と単位蛍光体領域２１との間であって、隔壁２３と基板２０との間には、表示画像の色濁り、光学的クロストークの発生を防止するために、光吸収層（ブラック・マトリックス）２２が形成されている。更には、カソードパネルＣＰとアノードパネルＡＰとの間には、アルミナ（Ａｌ2Ｏ3，純度９９．８重量％）から成るスペーサ（図示せず）が配置されている。
【００９６】
隔壁２３と単位蛍光体領域２１の配置状態の一例を模式的に図３の（Ａ）に示す。尚、図３の（Ａ）においては、アノードパネルＡＰの構成要素を明示するために、単位蛍光体領域２１及び給電部４１、給電点４４に斜線を付した。また、図３の（Ａ）における単位蛍光体領域２１の数、配列状態は、説明のためのものであり、実際の表示装置とは異なっている。更には、隔壁と単位蛍光体領域の一部を切り欠いた模式的な斜視図を図３の（Ｂ）に示す。
【００９７】
そして、実施例１あるいは後述する実施例２の平面型表示装置用のアノードパネルＡＰ及び表示装置にあっては、給電部等の模式的な一部端面図を図１あるいは図２に示し、給電部等の模式的な部分的平面図を図４あるいは図５に示すように、給電部４１は凹凸形状を有し、給電部凹部４１Ｂには、給電部導電材料層４２が形成されており、給電部凸部４１Ａには、給電部４１の隣接した凹部４１Ｂに形成された給電部導電材料層４２を電気的に接続するための給電部抵抗体層４３が形成されている。更には、アノードパネルＡＰの最外周部に位置するアノード電極ユニット３１Ａと、これに隣接する給電部４１の凹部４１Ｂに形成された給電部導電材料層４２とは、給電部抵抗体層４３によって接続されている。
【００９８】
尚、図４あるいは図５に示すように、アノード電極ユニット集合体（アノード電極ユニット３１が２次元マトリックス状に配列されたもの）の平面形状は矩形であり、給電部凹部４１Ｂの主たる部分及び給電部凸部４１Ａの主たる部分は、この矩形の辺と略平行に延びている。そして、隣接する給電部凸部４１Ａの主たる部分と給電部凸部４１Ａの主たる部分とは、給電部凹部４１Ｂによって隔てられており、隣接する給電部凸部４１Ａの主たる部分と給電部凸部４１Ａの主たる部分とは、この矩形の辺と略直角あるいは斜めに延びる給電部凸部４１Ａの部分によって結ばれている。尚、図４及び図５においては、アノードパネルＡＰの構成要素を明示するために、隔壁２３、抵抗体層３３、給電部凸部４１Ａ、及び、給電部抵抗体層４３に斜線を付した。
【００９９】
給電部４１の凹部４１Ｂの一部に形成された給電部導電材料層４２は給電点４４まで延在し、給電部４１は、この給電点４４、更には、図示しない配線を介して、アノード電極制御回路５３に接続されている。尚、アノード電極制御回路５３と給電点４４との間には、通常、過電流や放電を防止するための抵抗体Ｒ0（図１及び図２参照）が配設されていることが望ましい。抵抗体Ｒ0の抵抗値は、０．１ｋΩ〜１００ｋΩの範囲内にあることが好ましく、具体的には、例えば１０ｋΩである。
【０１００】
実施例１の表示装置において、カソード電極１１はカソード電極制御回路５１に接続され、ゲート電極１３はゲート電極制御回路５２に接続され、アノード電極ユニット３１は給電部４１を介してアノード電極制御回路５３に接続されている。これらの制御回路は周知の回路から構成することができる。表示装置の実動作時、アノード電極制御回路５３の出力電圧ｖAは、通常、一定であり、例えば、５キロボルト〜１５キロボルトとすることができる。一方、表示装置の実動作時、カソード電極１１に印加する電圧ｖC及びゲート電極１３に印加する電圧ｖGに関しては、
（１）カソード電極１１に印加する電圧ｖCを一定とし、ゲート電極１３に印加する電圧ｖGを変化させる方式
（２）カソード電極１１に印加する電圧ｖCを変化させ、ゲート電極１３に印加する電圧ｖGを一定とする方式
（３）カソード電極１１に印加する電圧ｖCを変化させ、且つ、ゲート電極１３に印加する電圧ｖGも変化させる方式
のいずれを採用してもよい。
【０１０１】
表示装置の実動作時、カソード電極１１には相対的に負電圧がカソード電極制御回路５１から印加され、ゲート電極１３には相対的に正電圧がゲート電極制御回路５２から印加され、アノード電極ユニット３１にはゲート電極１３よりも更に高い正電圧がアノード電極制御回路５３から印加される。係る表示装置において表示を行う場合、例えば、カソード電極１１にカソード電極制御回路５１から走査信号を入力し、ゲート電極１３にゲート電極制御回路５２からビデオ信号を入力する。尚、カソード電極１１にカソード電極制御回路５１からビデオ信号を入力し、ゲート電極１３にゲート電極制御回路５２から走査信号を入力してもよい。カソード電極１１とゲート電極１３との間に電圧を印加した際に生ずる電界により、量子トンネル効果に基づき電子放出部１５，１５Ａから電子が放出され、この電子がアノード電極ユニット３１に引き付けられ、アノード電極ユニット３１を通過して単位蛍光体領域２１に衝突する。その結果、単位蛍光体領域２１が励起されて発光し、所望の画像を得ることができる。つまり、この表示装置の動作は、基本的に、ゲート電極１３に印加される電圧ｖG、及びカソード電極１１に印加される電圧ｖCによって制御される。
【０１０２】
以下、図７の（Ａ）〜（Ｄ）、図８、図９、図１０の（Ａ）〜（Ｂ）、図１１、図１２、図１３の（Ａ）〜（Ｂ）、図１４の（Ａ）〜（Ｂ）、図１５の（Ａ）〜（Ｄ）、図１６及び図１７を参照して、実施例１の平面型表示装置用のアノードパネルの製造方法、平面型表示装置の製造方法を説明する。
【０１０３】
［工程−１００］
先ず、基板２０上に格子状の隔壁２３を形成すると同時に、基板２０上に凹凸形状の給電部４１を形成する。具体的には、酸化コバルト等の金属酸化物により黒色に着色した鉛ガラス層を約５０μｍの厚さで形成した後、フォトリソグラフィ技術及びエッチング技術によって鉛ガラス層を選択的に加工することにより、井桁状の隔壁２３を形成し（図７の（Ａ）の模式的な一部端面図、及び、図８の模式的な部分的平面図を参照）、同時に、凹凸形状の給電部４１（給電部凸部４１Ａ及び給電部凹部４１Ｂから構成されている）を形成する（図７の（Ｂ）の模式的な一部端面図を参照）。尚、場合によっては、低融点ガラスペーストをスクリーン印刷法にて基板２０上に印刷し、次いで、かかる低融点ガラスペーストを焼成することによって隔壁２３及び給電部４１を形成してもよいし、感光性ポリイミド樹脂層を基板２０の全面に形成した後、かかる感光性ポリイミド樹脂層を露光、現像することによって、隔壁２３及び給電部４１を形成してもよい。隔壁２３の開口領域２３Ｂの大きさを、およそ、縦×横×高さ＝２８０μｍ×１００μｍ×６０μｍとした。尚、隔壁２３の形成前に、隔壁２３を形成すべき基板２０の部分の表面に、例えば、酸化クロムから成る光吸収層（ブラック・マトリックス）２２を形成することが好ましい。尚、参照番号２３Ａは、隔壁頂面を指す。
【０１０４】
［工程−１１０］
次に、隔壁２３によって取り囲まれた基板２０の部分の上に単位蛍光体領域２１を形成する。具体的には、赤色発光単位蛍光体領域２１Ｒを形成するために、例えばポリビニルアルコール（ＰＶＡ）樹脂と水に赤色発光蛍光体粒子を分散させ、更に、重クロム酸アンモニウムを添加した赤色発光蛍光体スラリーを全面に塗布した後、かかる赤色発光蛍光体スラリーを乾燥する。その後、基板２０側から赤色発光単位蛍光体領域２１Ｒを形成すべき赤色発光蛍光体スラリーの部分に紫外線を照射し、赤色発光蛍光体スラリーを露光する。赤色発光蛍光体スラリーは基板２０側から徐々に硬化する。形成される赤色発光単位蛍光体領域２１Ｒの厚さは、赤色発光蛍光体スラリーに対する紫外線の照射量により決定される。ここでは、例えば、赤色発光蛍光体スラリーに対する紫外線の照射時間を調整して、赤色発光単位蛍光体領域２１Ｒの厚さを約８μｍとした。その後、赤色発光蛍光体スラリーを現像することによって、所定の隔壁２３の間に赤色発光単位蛍光体領域２１Ｒを形成することができる。以下、緑色発光蛍光体スラリーに対して同様の処理を行うことによって緑色発光単位蛍光体領域２１Ｇを形成し、更に、青色発光蛍光体スラリーに対して同様の処理を行うことによって青色発光単位蛍光体領域２１Ｂを形成する。こうして、図７の（Ｃ）に模式的な一部端面図を示し、図９に模式的な部分的平面図を示す構造を得ることができる。単位蛍光体領域の形成方法は、以上に説明した方法に限定されず、赤色発光蛍光体スラリー、緑色発光蛍光体スラリー、青色発光蛍光体スラリーを順次塗布した後、各蛍光体スラリーを順次露光、現像して、各単位蛍光体領域を形成してもよいし、スクリーン印刷法等により各単位蛍光体領域を形成してもよい。尚、給電部４１にあっては、単位蛍光体領域を形成しないので、その構造は、図７の（Ｄ）の模式的な一部端面図に示すとおりである。
【０１０５】
［工程−１２０］
その後、隔壁頂面２３Ａ上及び単位蛍光体領域２１上に樹脂層３４を形成し、同時に、給電部凸部４１Ａに（実施例１にあっては、更には、給電部凹部４１Ｂに）樹脂層３４を形成する。具体的には、樹脂層３４の形成パターンと略一致する開口を有するメタルマスクあるいはメッシュスクリーンマスクを準備し、例えばアクリルラッカーをこのマスク上に乗せ、スキージでこのマスク上のアクリルラッカーを開口を介して、隔壁頂面２３Ａ上及び単位蛍光体領域２１上に、並びに、給電部凸部４１Ａ及び給電部凹部４１Ｂに印刷するといったメタルマスク印刷法あるいはスクリーン印刷法に基づき、樹脂層３４を形成することができる。尚、この際、隔壁頂面２３Ａ上及び単位蛍光体領域２１上において、格子状の隔壁２３における単位蛍光体領域を取り囲む部分の平面形状である長方形の短辺と平行に（図１１のＸ方向）、長辺よりも狭い幅に樹脂層を塗布（印刷）する。この状態を、図１０の（Ａ）及び（Ｂ）の模式的な一部端面図、並びに、図１１の模式的な部分的平面図に示す。塗布（印刷）された樹脂層３４は、粘度等の適切な調節により、隔壁頂面２３Ａ、単位蛍光体領域２１、給電部凸部４１Ａ及び給電部凹部４１Ｂを覆うが、隔壁２３の側面や給電部４１の側面を覆わない状態（あるいは覆っても薄く覆っている状態）を得ることができる。
【０１０６】
次に、樹脂層３４を乾燥させる。即ち、基板２０を乾燥炉内に搬入し、所定の温度にて乾燥させる。樹脂層３４の乾燥温度は例えば５０°Ｃ〜９０°Ｃの範囲内とすることが好ましく、樹脂層３４の乾燥時間は例えば数分〜数十分の範囲内とすることが好ましい。勿論、乾燥温度の高低に伴い、乾燥時間は減増する。
【０１０７】
あるいは又、樹脂層３４を、以下に説明する方法で形成することもできる。即ち、隔壁２３及び単位蛍光体領域２１が形成された基板２０を、処理槽内に満たされた液体（具体的には、水）中に、単位蛍光体領域２１が液面側を向くように浸漬する。尚、処理槽の排出部は閉じておく。そして、液面上に、実質的に平坦な表面を有する樹脂層３４を形成する。具体的には、樹脂層３４を構成する樹脂（ラッカー）を溶解した有機溶剤を液面に滴下する。即ち、液面上に、樹脂層３４を形成するための樹脂層材料を展開する。樹脂層３４を構成する樹脂（ラッカー）は、広義のワニスの一種で、セルロース誘導体、一般にニトロセルロースを主成分とした配合物を低級脂肪酸エステルのような揮発性溶剤に溶かしたもの、あるいは、他の合成高分子を用いたウレタンラッカー、アクリルラッカーから構成される。続いて、樹脂層材料を液面に浮遊させた状態において、例えば２分間程度乾燥させる。これによって、樹脂層材料が成膜され、液面上に樹脂層３４が平坦に形成される。樹脂層３４を形成する際には、例えば、その厚さが約３０ｎｍとなるように樹脂層材料の展開量を調整する。続いて、処理槽の排出部を開き、処理槽から液体を排出して液面を降下させることにより、液面上に形成されていた樹脂層３４が隔壁２３に近づく方向に移動し、樹脂層３４が隔壁２３に接触し、最終的に、樹脂層３４が単位蛍光体領域２１と接する状態となり、樹脂層３４が単位蛍光体領域２１及び隔壁２３上に残される。
【０１０８】
［工程−１３０］
その後、全面に（具体的には、樹脂層３４及び隔壁２３上に）導電材料層３２を形成し、同時に、給電部４１の全面に給電部導電材料層４２を形成する。具体的には、各種蒸着法又はスパッタリング法により、樹脂層３４及び隔壁２３、並びに、給電部４１を覆うように、例えばアルミニウム（Ａｌ）等の導電材料から成る導電材料層３２及び給電部導電材料層４２を形成する（図１０の（Ｃ）及び（Ｄ）の模式的な一部端面図、並びに、図１２の模式的な部分的平面図を参照）。基板２０上方における導電材料層３２、給電部導電材料層４２の厚さを、例えば、０．１５μｍとした。
【０１０９】
［工程−１４０］
次いで、加熱処理を施すことで樹脂層３４を除去する。具体的には、４００゜Ｃ程度で樹脂層３４を焼成する（図１３の（Ａ）及び（Ｂ）の模式的な一部端面図を参照）。この焼成処理により樹脂層３４が燃焼して焼失し、導電材料層３２が単位蛍光体領域２１上及び隔壁２３上に残され、給電部導電材料層４２が給電部凸部４１Ａ及び給電部凹部４１Ｂ上に残される。尚、樹脂層３４の燃焼により生じたガスは、例えば、導電材料層３２や給電部４１のうち、隔壁２３や給電部４１の形状に沿って折れ曲がっている領域に生じる微細な孔を通じて外部に排出される。この孔は微細なため、アノード電極ユニット３１や給電部４１の構造的な強度や画像表示特性に深刻な影響を及ぼすものではない。
【０１１０】
［工程−１５０］
その後、導電材料層３２の隔壁頂面２３Ａに位置する部分を除去し、各単位蛍光体領域２１上から隔壁２３上に亙り形成されたアノード電極ユニット３１を得る。同時に、給電部導電材料層４２の給電部凸部４１Ａに位置する部分を除去する。
【０１１１】
具体的には、例えば、所謂ドライフィルムラミネーターを使用して、導電材料層３２の隔壁頂面２３Ａに位置する部分に剥離部材６１を付着させた後、剥離部材６１を機械的に引き剥がし、導電材料層３２の隔壁頂面２３Ａに位置する部分を除去する（図１４の（Ａ）の模式的な一部端面図を参照）。一方、給電部導電材料層４２の給電部凸部４１Ａに位置する部分に剥離部材６１を付着させた後、剥離部材６１を機械的に引き剥がし、給電部導電材料層４２の給電部凸部４１Ａに位置する部分を除去する（図１４の（Ｂ）の模式的な一部端面図を参照）。これによって、隔壁頂面２３Ａ及び給電部凸部４１Ａは露出した状態となる。ここで、剥離部材６１は、アクリル酸エステル共重合体、メタクリル酸エステル共重合体、又は、シリコンゴム等の主成分に軟化剤等を添加した高分子材料から成る粘着層あるいは接着層と、この粘着層あるいは接着層を保持する保持フィルム（例えば、ポリエチレンテレフタレートフィルムやしポリイミドフィルム等）から成る。そして、ローラ６０Ａを用いて、剥離部材６１を構成する粘着層あるいは接着層を導電材料層３２の隔壁頂面２３Ａに位置する部分、給電部導電材料層４２の給電部凸部４１Ａに位置する部分に剥離部材６１を圧着し、その後、ローラ６０Ｂを用いて、剥離部材６１を機械的に引き剥がす。ここで、剥離部材６１の機械的な引き剥がしを、格子状の隔壁２３における単位蛍光体領域を取り囲む部分の平面形状である長方形の長辺に平行な方向（図１２のＹ方向）に沿って行うことが好ましい。こうして、図１５の（Ａ）及び（Ｂ）に模式的な一部端面図を示し、図１６に模式的な部分的平面図を示す構造を得ることができる。
【０１１２】
［工程−１６０］
その後、隣接するアノード電極ユニット３１を電気的に接続するための抵抗体層３３を形成し、同時に、給電部凸部４１Ａに、給電部４１の隣接した凹部（給電部凹部４１Ｂ）に位置する給電部導電材料層４２を電気的に接続するための給電部抵抗体層４３を形成する。具体的には、例えば、各種のＰＶＤ法やＣＶＤ法、スクリーン印刷法、メタルマスク印刷法、ロールコーターを用いた塗布法に例示される方法に基づき、ＳｉＣから成る抵抗体層３３を、例えば、隔壁頂面２３Ａから隔壁側面の途中までに亙り形成し、ＳｉＣから成る給電部抵抗体層４３を、例えば、給電部凸部４１Ａから給電部側面の途中までに亙り形成する。こうして、図１５の（Ｃ）及び（Ｄ）に模式的な一部端面図を示し、図１７に模式的な部分的平面図を示す構造を得ることができる。尚、アノードパネルＡＰの最外周部に位置するアノード電極ユニット３１Ａと、これに隣接する給電部４１の凹部４１Ｂに形成された給電部導電材料層４２とは、給電部抵抗体層４３によって接続される。
【０１１３】
以上の工程によって、アノードパネルＡＰを完成することができる。
【０１１４】
［工程−１７０］
電界放出素子が形成されたカソードパネルＣＰを準備する。電界放出素子の製造方法については、次に述べる。そして、表示装置の組み立てを行う。具体的には、例えば、アノードパネルＡＰの有効領域に設けられたスペーサ保持部（図示せず）にスペーサ（図示せず）を取り付け、単位蛍光体領域２１と電界放出素子とが対向するようにアノードパネルＡＰとカソードパネルＣＰとを配置し、アノードパネルＡＰとカソードパネルＣＰ（より具体的には、基板２０と支持体１０）とを、セラミックスやガラスから作製された高さ約１ｍｍの枠体２４を介して、周縁部において接合する。接合に際しては、枠体２４とアノードパネルＡＰとの接合部位、及び、枠体２４とカソードパネルＣＰとの接合部位にフリットガラスを塗布し、アノードパネルＡＰとカソードパネルＣＰと枠体２４とを貼り合わせ、予備焼成にてフリットガラスを乾燥した後、約４５０゜Ｃで１０〜３０分の本焼成を行う。その後、アノードパネルＡＰとカソードパネルＣＰと枠体２４とフリットガラス（図示せず）とによって囲まれた空間を、貫通孔（図示せず）及びチップ管（図示せず）を通じて排気し、空間の圧力が１０-4Ｐａ程度に達した時点でチップ管を加熱溶融により封じ切る。このようにして、アノードパネルＡＰとカソードパネルＣＰと枠体２４とに囲まれた空間を真空にすることができる。あるいは又、例えば、枠体２４とアノードパネルＡＰとカソードパネルＣＰとの貼り合わせを高真空雰囲気中で行ってもよい。あるいは又、表示装置の構造に依っては、枠体無しで、接着層のみによってアノードパネルＡＰとカソードパネルＣＰとを貼り合わせてもよい。その後、必要な外部回路との配線接続を行い、表示装置を完成させる。
【０１１５】
以下、スピント型電界放出素子の製造方法を、カソードパネルを構成する支持体１０等の模式的な一部端面図である図２０の（Ａ）、（Ｂ）及び図２１の（Ａ）、（Ｂ）を参照して説明する。
【０１１６】
尚、このスピント型電界放出素子は、基本的には、円錐形の電子放出部１５を金属材料の垂直蒸着により形成する方法によって得ることができる。即ち、ゲート電極１３に設けられた第１開口部１４Ａに対して蒸着粒子は垂直に入射するが、第１開口部１４Ａの開口端付近に形成されるオーバーハング状の堆積物による遮蔽効果を利用して、第２開口部１４Ｂの底部に到達する蒸着粒子の量を漸減させ、円錐形の堆積物である電子放出部１５を自己整合的に形成する。ここでは、不要なオーバーハング状の堆積物の除去を容易とするために、ゲート電極１３及び絶縁層１２上に剥離層１６を予め形成しておく方法について説明する。尚、電界放出素子の製造方法を説明するための図面においては、１つの電子放出部のみを図示した。
【０１１７】
［工程−Ａ０］
先ず、例えばガラス基板から成る支持体１０の上に、例えばポリシリコンから成るカソード電極用導電材料層をプラズマＣＶＤ法にて成膜した後、リソグラフィ技術及びドライエッチング技術に基づきカソード電極用導電材料層をパターニングして、帯状のカソード電極１１を形成する。その後、全面にＳｉＯ2から成る絶縁層１２をＣＶＤ法にて形成する。
【０１１８】
［工程−Ａ１］
次に、絶縁層１２上に、ゲート電極用導電材料層（例えば、ＴｉＮ層）をスパッタ法にて成膜し、次いで、ゲート電極用導電材料層をリソグラフィ技術及びドライエッチング技術にてパターニングすることによって、帯状のゲート電極１３を得ることができる。帯状のカソード電極１１は、図面の紙面左右方向に延び、帯状のゲート電極１３は、図面の紙面垂直方向に延びている。
【０１１９】
尚、ゲート電極１３を、真空蒸着法等のＰＶＤ法、ＣＶＤ法、電気メッキ法や無電解メッキ法といったメッキ法、スクリーン印刷法、レーザアブレーション法、ゾル−ゲル法、リフトオフ法等の公知の薄膜形成と、必要に応じてエッチング技術との組合せによって形成してもよい。スクリーン印刷法やメッキ法によれば、直接、例えば帯状のゲート電極を形成することが可能である。
【０１２０】
［工程−Ａ２］
その後、再びレジスト層を形成し、エッチングによってゲート電極１３に第１開口部１４Ａを形成し、更に、絶縁層に第２開口部１４Ｂを形成し、第２開口部１４Ｂの底部にカソード電極１１を露出させた後、レジスト層を除去する。こうして、図２０の（Ａ）に示す構造を得ることができる。
【０１２１】
［工程−Ａ３］
次に、支持体１０を回転させながらゲート電極１３上を含む絶縁層１２上にニッケル（Ｎｉ）を斜め蒸着することにより、剥離層１６を形成する（図２０の（Ｂ）参照）。このとき、支持体１０の法線に対する蒸着粒子の入射角を十分に大きく選択することにより（例えば、入射角６５度〜８５度）、第２開口部１４Ｂの底部にニッケルを殆ど堆積させることなく、ゲート電極１３及び絶縁層１２の上に剥離層１６を形成することができる。剥離層１６は、第１開口部１４Ａの開口端から庇状に張り出しており、これによって第１開口部１４Ａが実質的に縮径される。
【０１２２】
［工程−Ａ４］
次に、全面に例えば導電材料としてモリブデン（Ｍｏ）を垂直蒸着する（入射角３度〜１０度）。このとき、図２１の（Ａ）に示すように、剥離層１６上でオーバーハング形状を有する導電部材層１７が成長するに伴い、第１開口部１４Ａの実質的な直径が次第に縮小されるので、第２開口部１４Ｂの底部において堆積に寄与する蒸着粒子は、次第に第１開口部１４Ａの中央付近を通過するものに限られるようになる。その結果、第２開口部１４Ｂの底部には円錐形の堆積物が形成され、この円錐形の堆積物が電子放出部１５となる。
【０１２３】
［工程−Ａ５］
その後、図２１の（Ｂ）に示すように、リフトオフ法にて剥離層１６をゲート電極１３及び絶縁層１２の表面から剥離し、ゲート電極１３及び絶縁層１２の上方の導電部材層１７を選択的に除去する。こうして、複数のスピント型電界放出素子が形成されたカソードパネルを得ることができる。
【０１２４】
実施例１においては、代替的に、
（１）［工程−１００］→［工程−１１０］→［工程−１２０］→［工程−１３０］→［工程−１５０］→［工程−１４０］→［工程−１６０］→［工程−１７０］の順に各工程を実行してもよいし、
（２）［工程−１００］→［工程−１１０］→［工程−１２０］→［工程−１３０］→［工程−１５０］→［工程−１６０］→［工程−１４０］→［工程−１７０］の順に各工程を実行してもよいし、
（３）［工程−１００］→［工程−１１０］→［工程−１６０］→［工程−１２０］→［工程−１３０］→［工程−１４０］→［工程−１５０］→［工程−１７０］の順に各工程を実行してもよいし、
（４）［工程−１００］→［工程−１１０］→［工程−１６０］→［工程−１２０］→［工程−１３０］→［工程−１５０］→［工程−１４０］→［工程−１７０］の順に各工程を実行してもよいし、
（５）［工程−１００］→［工程−１６０］→［工程−１１０］→［工程−１２０］→［工程−１３０］→［工程−１４０］→［工程−１５０］→［工程−１７０］の順に各工程を実行してもよいし、
（６）［工程−１００］→［工程−１６０］→［工程−１１０］→［工程−１２０］→［工程−１３０］→［工程−１５０］→［工程−１４０］→［工程−１７０］の順に各工程を実行してもよい。
【０１２５】
実施例１の表示装置においては、アノード電極ユニットを、所謂ウエット・プロセスに基づき形成するのではなく、剥離部材の機械的な引き剥がしといった物理的な方法、所謂ドライ・プロセスに基づき形成するので、単位蛍光体領域に損傷が発生する虞がない。また、給電部は凹凸形状を有しているので、カソードパネルに対向する給電部の部分の面積を一層小さくすることができ、給電部と電子放出素子との間での放電を一層減少させることが可能となる。その結果、高い表示品質、高い安定動作性を有する平面型表示装置を提供することが可能となる。更には、アノード電極を、より小さい面積を有するアノード電極ユニットに分割した形で形成するので、アノード電極ユニットと電界放出素子との間の静電容量を減少させ、発生するエネルギーを低減することができる。従って、アノード電極ユニットと電界放出素子との間での異常放電（真空アーク放電）の発生、持続、成長を効果的に防止することが可能となる。しかも、アノード電極ユニットとアノード電極ユニットとの間には抵抗体層が形成されているが故に、アノード電極ユニット間の放電発生を確実に抑制することができる。従って、放電によるアノード電極ユニットの局所的な損傷発生を確実に防止することができる。また、アノード電極ユニット集合体の周辺部が給電部を介してアノード電極制御回路に接続されているので、アノード電極ユニットの位置によって、アノード電極制御回路から印加される電圧が低下するといった問題が生じる虞もない。
【０１２６】
アノード電極ユニットの大きさと放電ダメージ率の関係を調べた。具体的には、実施例１に基づき作製されたアノードパネルＡＰ（アノード電極ユニットの大きさは、単位蛍光体領域を取り囲む大きさである）を備えたアノードパネルを作製し、表示装置を組み立てた。また、比較のため、従来の方法に基づき、アノード電極ユニットの大きさが、それぞれ、１ピクセル（３つの単位蛍光体領域である３つのサブピクセルを取り囲む大きさである）、１２ピクセル（４×３ピクセル）、及び、４２ピクセル（７×６ピクセル）であるアノードパネル、並びに、分割されていないアノード電極を備えたアノードパネルを作製し、表示装置を組み立てた。そして、各アノードパネルのアノード電極ユニットあるいはアノード電極にレーザを多数の箇所に照射した。その結果、アノード電極ユニットあるいはアノード電極の一部分が蒸発し、突起部等が形成され、アノード電極ユニットあるいはアノード電極は、放電し易い状態となった。そして、このような表示装置を作動させたところ、レーザを照射した箇所に放電が生じた。そして、レーザを照射した箇所の数に対する放電によってダメージ（表示装置を作動させたとき、輝点が生じないといったアノード電極ユニットあるいはアノード電極におけるダメージ、損傷）が発生した箇所の数の割合を百分率で表した結果を、以下の表３に示すが、実施例１にあっては放電ダメージ率は０％であった。
【０１２７】
［表３］
アノード電極ユニットの大きさ      放電ダメージ率
実施例１          １サブピクセル                  ０％
１ピクセル                    ３０％
１２ピクセル                    ５０％
４２ピクセル                    ８５％
分割無し                      １００％
【実施例２】
【０１２８】
実施例２は、本発明の第２の態様（より具体的には、本発明の第２Ａの態様）に係る平面型表示装置用のアノードパネルの製造方法、及び、本発明の第２の態様（より具体的には、本発明の第２Ａの態様）に係る平面型表示装置の製造方法、並びに、本発明の第３の態様（より具体的には、本発明の第３Ｂの態様）に係る平面型表示装置用のアノードパネルの製造方法、及び、本発明の第３の態様（より具体的には、本発明の第３Ｂの態様）に係る平面型表示装置の製造方法、更には、本発明の平面型表示装置用のアノードパネル及び平面型表示装置に関する。
【０１２９】
実施例２の表示装置、アノードパネルＡＰ、カソードパネルの構成や構造、隔壁、給電部、電界放出素子等の構成や構造は、実施例１と同様とすることができるので、これらの詳細な説明は省略する。
【０１３０】
以下、図１８及び図１９を参照して、実施例２の平面型表示装置用のアノードパネルの製造方法、平面型表示装置の製造方法を説明する。
【０１３１】
［工程−２００］
先ず、実施例１の［工程−１００］と同様にして、基板２０上に格子状の隔壁２３を形成すると同時に、基板２０上に凹凸形状の給電部４１を形成した後、実施例１の［工程−１１０］と同様にして、隔壁２３によって取り囲まれた基板２０の部分の上に単位蛍光体領域２１を形成する。次いで、実施例１の［工程−１２０］と同様にして、隔壁頂面２３Ａ上及び単位蛍光体領域２１上に樹脂層３４を形成し、同時に、給電部凸部４１Ａに（実施例１にあっては、更には、給電部凹部４１Ｂに）樹脂層３４を形成した後、実施例１の［工程−１３０］と同様にして、全面に（具体的には、樹脂層３４及び隔壁２３上に）導電材料層３２を形成し、同時に、給電部４１の全面に給電部導電材料層４２を形成する。その後、実施例１の［工程−１４０］と同様にして、加熱処理を施すことで樹脂層３４を除去する。
【０１３２】
［工程−２１０］
実施例１においては、［工程−１５０］において、剥離部材６１を用いて、導電材料層３２の隔壁頂面２３Ａに位置する部分を除去し、同時に、給電部導電材料層４２の給電部凸部４１Ａに位置する部分を除去した。
【０１３３】
一方、実施例２にあっては、導電材料層３２の隔壁頂面２３Ａに位置する部分を除去し、同時に、給電部導電材料層４２の給電部凸部４１Ａに位置する部分を除去するこの工程は、図１８及び図１９に模式的に示すように、導電材料層３２の隔壁頂面２３Ａに位置する部分に、導電材料層３２が下方を向いた状態で、ロールコーター７０でエッチング液７１を塗布することで、導電材料層３２の隔壁頂面２３Ａに位置する部分を除去する工程から成り、更には、給電部導電材料層４２の給電部凸部４１Ａに位置する部分に、給電部導電材料層４２が下方を向いた状態で、ロールコーター７０でエッチング液７１を塗布することで、給電部導電材料層４２の給電部凸部４１Ａに位置する部分を除去する工程から成る。こうして、導電材料層３２の隔壁頂面２３Ａに位置する部分を除去し、各単位蛍光体領域２１上から隔壁２３上に亙り形成されたアノード電極ユニット３１を得ることができるし、同時に、給電部導電材料層４２の給電部凸部４１Ａに位置する部分を除去することができる。尚、図１８及び図１９において、ロールコーター７０上のエッチング液を、「×」印で示す。
【０１３４】
エッチング液７１として、導電材料層３２及び給電部導電材料層４２をアルミニウム（Ａｌ）から構成する場合、酢酸と硝酸の混合水溶液を用いればよい。また、例えばロールコーター７０でのエッチング液７１の塗布は、複数の３本リバースコーターによって行い、１回のエッチング液の塗布厚さを出来るだけ薄くすることが好ましい。尚、ロールコーターを構成するロールのＩＲＨＤ硬度として、２０〜８０を例示することができる。また、エッチング液の塗布が完了し、更には、導電材料層３２及び給電部導電材料層４２のエッチングが完了したならば、直ちに、例えば３本リバースコーターから成るロールコーターで水洗を行い、エッチング液を除去し、更に、例えばスプレー方式での水洗、及び、熱風やヒータを用いた乾燥を行うことが望ましい。
【０１３５】
［工程−２２０］
その後、実施例１の［工程−１６０］と同様にして、隣接するアノード電極ユニット３１を電気的に接続するための抵抗体層３３を形成し、同時に、給電部凸部４１Ａに、給電部４１の隣接した凹部（給電部凹部４１Ｂ）に位置する給電部導電材料層４２を電気的に接続するための給電部抵抗体層４３を形成する。
【０１３６】
以上の工程によって、アノードパネルＡＰを完成することができる。
【０１３７】
［工程−２３０］
その後、実施例１の［工程−１７０］と同様にして、表示装置の組み立てを行う。
【０１３８】
実施例２においては、代替的に、
（１）｛工程−１００｝→｛工程−１１０｝→｛工程−１２０｝→｛工程−１３０｝→［工程−２１０］→｛工程−１４０｝→｛工程−１６０｝→｛工程−１７０｝の順に各工程を実行してもよいし、
（２）｛工程−１００｝→｛工程−１１０｝→｛工程−１２０｝→｛工程−１３０｝→［工程−２１０］→｛工程−１６０｝→｛工程−１４０｝→｛工程−１７０｝の順に各工程を実行してもよいし、
（３）｛工程−１００｝→｛工程−１１０｝→｛工程−１６０｝→｛工程−１２０｝→｛工程−１３０｝→｛工程−１４０｝→［工程−２１０］→｛工程−１７０｝の順に各工程を実行してもよいし、
（４）｛工程−１００｝→｛工程−１１０｝→｛工程−１６０｝→｛工程−１２０｝→｛工程−１３０｝→［工程−２１０］→｛工程−１４０｝→｛工程−１７０｝の順に各工程を実行してもよいし、
（５）｛工程−１００｝→｛工程−１６０｝→｛工程−１１０｝→｛工程−１２０｝→｛工程−１３０｝→｛工程−１４０｝→［工程−２１０］→｛工程−１７０｝の順に各工程を実行してもよいし、
（６）｛工程−１００｝→｛工程−１６０｝→｛工程−１１０｝→｛工程−１２０｝→｛工程−１３０｝→［工程−２１０］→｛工程−１４０｝→｛工程−１７０｝の順に各工程を実行してもよい。
【０１３９】
ここで、上記の｛工程−１００｝、｛工程−１１０｝、｛工程−１２０｝、｛工程−１３０｝、｛工程−１４０｝、｛工程−１６０｝、｛工程−１７０｝は、それぞれ、［工程−１００］と同様の工程、［工程−１１０］と同様の工程、［工程−１２０］と同様の工程、［工程−１３０］と同様の工程、［工程−１４０］と同様の工程、［工程−１６０］と同様の工程、［工程−１７０］と同様の工程を意味する。
【０１４０】
実施例２の表示装置においては、アノード電極ユニットを、所謂ウエット・プロセスに基づき形成するが、導電材料層の隔壁頂面に位置する部分以外の部分、給電部導電材料層の給電部凸部に位置する部分以外の部分にエッチング液は塗布されないので、単位蛍光体領域に損傷が発生する虞がない。また、給電部は凹凸形状を有しているので、カソードパネルに対向する給電部の部分の面積を一層小さくすることができ、給電部と電子放出素子との間での放電を一層減少させることが可能となる。その結果、高い表示品質、高い安定動作性を有する平面型表示装置を提供することが可能となる。更には、アノード電極を、より小さい面積を有するアノード電極ユニットに分割した形で形成するので、アノード電極ユニットと電界放出素子との間の静電容量を減少させ、発生するエネルギーを低減することができる。従って、アノード電極ユニットと電界放出素子との間での異常放電（真空アーク放電）の発生を効果的に防止することが可能となる。しかも、アノード電極ユニットとアノード電極ユニットとの間には抵抗体層が形成されているが故に、アノード電極ユニット間の放電発生を確実に抑制することができる。従って、放電によるアノード電極ユニットの局所的な損傷発生を確実に防止することができる。また、アノード電極ユニット集合体の周辺部が給電部を介してアノード電極制御回路に接続されているので、アノード電極ユニットの位置によって、アノード電極制御回路から印加される電圧が低下するといった問題が生じる虞もない。
【０１４１】
以上、本発明を、好ましい実施例に基づき説明したが、本発明はこれらの実施例に限定されるものではない。実施例にて説明したアノードパネルやカソードパネル、アノード電極ユニット、給電部、表示装置や電界放出素子の構成、構造は例示であり、適宜変更することができるし、アノードパネルやカソードパネル、アノード電極ユニット、給電部、表示装置や電界放出素子の製造方法も例示であり、適宜変更することができる。更には、アノードパネルやカソードパネルの製造において使用した各種材料も例示であり、適宜変更することができる。表示装置においては、専らカラー表示を例にとり説明したが、単色表示とすることもできる。
【０１４２】
実施例１及び実施例２においては、本発明の第１Ａの態様に係る製造方法及び本発明の第２Ａの態様に係る製造方法を説明したが、給電部４１を別の構造や別の製造方法とする場合には、アノード電極ユニットの製造に対してのみ、実施例１及び実施例２において説明したアノード電極ユニットの製造方法を適用することができることは云うまでもない。また、アノード電極ユニットを別の構造や別の製造方法とする場合には、給電部の製造に対してのみ、実施例１及び実施例２において説明した給電部の製造方法を適用することができることは云うまでもない。
【０１４３】
本発明にあっては、各色を発光する単位蛍光体領域を更に細分化してもよく、この場合、細分化された単位蛍光体領域のそれぞれが隔壁によって囲まれていてもよいし、細分化された単位蛍光体領域の集合体が隔壁によって囲まれていてもよい。
【０１４４】
また、場合によっては、単位蛍光体領域と基板の間にアノード電極ユニットが形成された構成とすることもできる。また、凹凸形状を有する給電部において、給電部の全面に給電部導電材料層を形成した状態とすることもできる。尚、凹形状を有する給電部の部分や凸形状を有する給電部の部分は、丸みを帯びたパターンを有していてもよい。
【０１４５】
実施例においては、格子状の隔壁２３における単位蛍光体領域２１を取り囲む部分の平面形状（隔壁側面の射影像の内側輪郭線に相当し、一種の開口領域２３Ｂである）を、矩形形状（長方形）としたが、図６に示すように、正方形（図６においては、「モザイク」にて示す）、円形形状（図６においては、「丸ドット」にて示す）、六角形形状（図６においては、「ハニカム」、「ミアンダ」にて示す）、三角形形状（図６においては、「トライアングル」にて示す）とすることもできるし、楕円形状、長円形状、五角形以上の多角形形状、丸みを帯びた三角形形状、丸みを帯びた矩形形状、丸みを帯びた多角形等とすることもできる。また、これらの平面形状（開口領域の平面形状）が２次元マトリックス状に配列されることにより、格子状の隔壁が形成されるが、この２次元マトリックス状の配列は、例えば井桁様に配列されるものでもよいし、千鳥様に配列されるものでもよい。
【０１４６】
電界放出素子においては、専ら１つの開口部に１つの電子放出部が対応する形態を説明したが、電界放出素子の構造に依っては、１つの開口部に複数の電子放出部が対応した形態、あるいは、複数の開口部に１つの電子放出部が対応する形態とすることもできる。あるいは又、ゲート電極に複数の第１開口部を設け、絶縁層にかかる複数の第１開口部に連通した複数の第２開口部を設け、１又は複数の電子放出部を設ける形態とすることもできる。
【０１４７】
電界放出素子において、ゲート電極１３及び絶縁層１２の上に更に第２の絶縁層８２を設け、第２の絶縁層８２上に収束電極８３を設けてもよい。このような構造を有する電界放出素子の模式的な一部端面図を図２２に示す。第２の絶縁層８２には、第１開口部１４Ａに連通した第３開口部８４が設けられている。収束電極８３の形成は、例えば、［工程−Ａ２］において、絶縁層１２上に帯状のゲート電極１３を形成した後、第２の絶縁層８２を形成し、次いで、第２の絶縁層８２上にパターニングされた収束電極８３を形成した後、収束電極８３、第２の絶縁層８２に第３開口部８４を設け、更に、ゲート電極１３に第１開口部１４Ａを設ければよい。尚、収束電極のパターニングに依存して、１又は複数の電子放出部、あるいは、１又は複数の画素に対応する収束電極ユニットが集合した形式の収束電極とすることもでき、あるいは又、有効領域を１枚のシート状の導電材料で被覆した形式の収束電極とすることもできる。尚、図２２においては、スピント型電界放出素子を図示したが、その他の電界放出素子とすることもできることは云うまでもない。
【０１４８】
収束電極は、このような方法にて形成するだけでなく、例えば、厚さ数十μｍの４２％Ｎｉ−Ｆｅアロイから成る金属板の両面に、例えばＳｉＯ2から成る絶縁膜を形成した後、各画素に対応した領域にパンチングやエッチングすることによって開口部を形成することで収束電極を作製することもできる。そして、カソードパネル、金属板、アノードパネルを積み重ね、両パネルの外周部に枠体を配置し、加熱処理を施すことによって、金属板の一方の面に形成された絶縁膜と絶縁層１２とを接着させ、金属板の他方の面に形成された絶縁膜とアノードパネルとを接着し、これらの部材を一体化させ、その後、真空封入することで、表示装置を完成させることもできる。
【０１４９】
表面伝導型電界放出素子と通称される電界放出素子から電子放出部を構成することもできる。この表面伝導型電界放出素子は、例えばガラスから成る支持体上に酸化錫（ＳｎＯ2）、金（Ａｕ）、酸化インジウム（Ｉｎ2Ｏ3）／酸化錫（ＳｎＯ2）、カーボン、酸化パラジウム（ＰｄＯ）等の導電材料から成り、微小面積を有し、所定の間隔（ギャップ）を開けて配された一対の対向電極がマトリックス状に形成されて成る。対向電極を跨るように炭素薄膜が形成されている。そして、一対の対向電極の内の一方の対向電極に行方向配線あるいは列方向配線（第１電極）が接続され、一対の対向電極の内の他方の対向電極に列方向配線あるいは行方向配線（第２電極）が接続された構成を有する。第１電極及び第２電極から一対の対向電極に電圧を印加することによって、ギャップを挟んで向かい合った炭素薄膜に電界が加わり、炭素薄膜から電子が放出される。係る電子をアノードパネル上の蛍光体領域に衝突させることによって、蛍光体領域が励起されて発光し、所望の画像を得ることができる。あるいは又、金属／絶縁膜／金属型素子から電子放出源を構成することもできる。
【図面の簡単な説明】
【０１５０】
【図１】図１は、スピント型冷陰極電界電子放出素子を備えた実施例１あるいは実施例２の平面型表示装置の模式的な一部端面図である。
【図２】図２は、扁平型冷陰極電界電子放出素子を備えた実施例１あるいは実施例２の平面型表示装置の模式的な一部端面図である。
【図３】図３の（Ａ）は、実施例１あるいは実施例２の平面型表示装置を構成するアノードパネルにおける隔壁と単位蛍光体領域の配置状態の一例であり、図３の（Ｂ）は、隔壁と単位蛍光体領域の一部を切り欠いた模式的な斜視図である。
【図４】図４は、実施例１あるいは実施例２の平面型表示装置を構成するアノードパネルにおける給電部等の模式的な部分的平面図である。
【図５】図５は、実施例１あるいは実施例２の平面型表示装置を構成するアノードパネルにおける給電部等の変形例の模式的な部分的平面図である。
【図６】図６は、実施例の平面型表示装置を構成するアノードパネルにおける給電部等の変形例の模式的な部分的平面図である。
【図７】図７の（Ａ）〜（Ｄ）は、実施例１の平面型表示装置用のアノードパネルの製造方法、平面型表示装置の製造方法を説明するための基板等の模式的な一部端面図である。
【図８】図８は、実施例１の平面型表示装置用のアノードパネルの製造方法、平面型表示装置の製造方法を説明するための基板等の模式的な部分的平面図である。
【図９】図９は、図８に引き続き、実施例１の平面型表示装置用のアノードパネルの製造方法、平面型表示装置の製造方法を説明するための基板等の模式的な部分的平面図である。
【図１０】図１０の（Ａ）〜（Ｄ）は、図７の（Ｃ）〜（Ｄ）に引き続き、実施例１の平面型表示装置用のアノードパネルの製造方法、平面型表示装置の製造方法を説明するための基板等の模式的な一部端面図である。
【図１１】図１１は、図９に引き続き、実施例１の平面型表示装置用のアノードパネルの製造方法、平面型表示装置の製造方法を説明するための基板等の模式的な部分的平面図である。
【図１２】図１２は、図１１に引き続き、実施例１の平面型表示装置用のアノードパネルの製造方法、平面型表示装置の製造方法を説明するための基板等の模式的な部分的平面図である。
【図１３】図１３の（Ａ）〜（Ｂ）は、図１０の（Ｃ）〜（Ｄ）に引き続き、実施例１の平面型表示装置用のアノードパネルの製造方法、平面型表示装置の製造方法を説明するための基板等の模式的な一部端面図である。
【図１４】図１４の（Ａ）〜（Ｂ）は、図１３の（Ａ）〜（Ｂ）に引き続き、実施例１の平面型表示装置用のアノードパネルの製造方法、平面型表示装置の製造方法を説明するための基板等の模式的な一部端面図である。
【図１５】図１５の（Ａ）〜（Ｄ）は、図１４の（Ａ）〜（Ｂ）に引き続き、実施例１の平面型表示装置用のアノードパネルの製造方法、平面型表示装置の製造方法を説明するための基板等の模式的な一部端面図である。
【図１６】図１６は、図１２に引き続き、実施例１の平面型表示装置用のアノードパネルの製造方法、平面型表示装置の製造方法を説明するための基板等の模式的な部分的平面図である。
【図１７】図１７は、図１６に引き続き、実施例１の平面型表示装置用のアノードパネルの製造方法、平面型表示装置の製造方法を説明するための基板等の模式的な部分的平面図である。
【図１８】図１８は、実施例２の平面型表示装置用のアノードパネルの製造方法、平面型表示装置の製造方法を説明するための基板等の模式的な一部端面図である。
【図１９】図１９は、実施例２の平面型表示装置用のアノードパネルの製造方法、平面型表示装置の製造方法を説明するための基板等の模式的な一部端面図である。
【図２０】図２０の（Ａ）及び（Ｂ）は、スピント型冷陰極電界電子放出素子の製造方法を説明するための支持体等の模式的な一部端面図である。
【図２１】図２１の（Ａ）及び（Ｂ）は、図２０の（Ｂ）に引き続き、スピント型冷陰極電界電子放出素子の製造方法を説明するための支持体等の模式的な一部端面図である。
【図２２】図２２は、収束電極を有するスピント型冷陰極電界電子放出素子の模式的な一部端面図である。
【図２３】図１は、特開２００４−１５８２３２に開示された従来の冷陰極電界電子放出表示装置におけるアノード電極の模式的な平面図である。
【図２４】図２４の（Ａ）、（Ｂ）及び（Ｃ）は、それぞれ、図２３に示した従来の冷陰極電界電子放出表示装置におけるアノードパネルの、図２３の線Ａ−Ａ、線Ｂ−Ｂ及び線Ｃ−Ｃに沿った模式的な一部端面図である。
【図２５】図２５は、冷陰極電界電子放出表示装置の模式的な一部端面図である。
【図２６】図２６は、冷陰極電界電子放出表示装置のカソードパネルの模式的な部分的斜視図である。
【符号の説明】
【０１５１】
ＡＰ・・・アノードパネル、ＣＰ・・・カソードパネル、ＥＡ・・・電子放出領域、１０・・・支持体、１１・・・カソード電極、１２・・・絶縁層、１３・・・ゲート電極、１４・・・開口部、１４Ａ・・・第１開口部、１４Ｂ・・・第２開口部、１５，１５Ａ・・・電子放出部、１６・・・剥離層、１７・・・導電部材層、２０・・・基板、２１，２１Ｒ，２１Ｇ，２１Ｂ・・・単位蛍光体領域、２２・・・光吸収層（ブラック・マトリックス）、２３・・・隔壁、２３Ａ・・・隔壁頂面、２３Ｂ・・・隔壁の開口領域、２４・・・枠体、３１・・・アノード電極ユニット、３１Ａ・・・アノードパネルの最外周部に位置するアノード電極ユニット、３２・・・導電材料層、３３・・・抵抗体層、３４・・・樹脂層、４１・・・給電部、４１Ａ・・・給電部凸部、４２・・・給電部導電材料層、４３・・・給電部抵抗体層、４１Ｂ・・・給電部凹部、４４・・・給電点、５１・・・カソード電極制御回路、５３・・・ゲート電極制御回路、５３・・・アノード電極制御回路、６０Ａ，６０Ｂ・・・ローラ、６１・・・剥離部材、７０・・・ロールコーター、７１・・・エッチング液
【図１】
0004449835.tif 000004
【図２】
0004449835.tif 000005
【図３】
0004449835.tif 000006
【図４】
0004449835.tif 000007
【図５】
0004449835.tif 000008
【図６】
0004449835.tif 000009
【図７】
0004449835.tif 000010
【図８】
0004449835.tif 000011
【図９】
0004449835.tif 000012
【図１０】
0004449835.tif 000013
【図１１】
0004449835.tif 000014
【図１２】
0004449835.tif 000015
【図１３】
0004449835.tif 000016
【図１４】
0004449835.tif 000017
【図１５】
0004449835.tif 000018
【図１６】
0004449835.tif 000019
【図１７】
0004449835.tif 000020
【図１８】
0004449835.tif 000021
【図１９】
0004449835.tif 000022
【図２０】
0004449835.tif 000023
【図２１】
0004449835.tif 000024
【図２２】
0004449835.tif 000025
【図２３】
0004449835.tif 000026
【図２４】
0004449835.tif 000027
【図２５】
0004449835.tif 000028
【図２６】
0004449835.tif 000029